(57)【要約】      （修正有）【課題】十分に高い蛍光強度を示し、発光材料や電荷輸送材料等として好適に用いることが可能な高分子化合物を提供する。【解決手段】下記一般式（１−１）で示される繰返し単位及び／又はこの式において縮合環が左右反転した構造の繰返し単位を含有することを特徴とする高分子化合物。2008308671.tif 000045（式中、Ｒｆ１及びＲｇ１は同一でも又は異なっていてもよく、それぞれフェニル基等を表し、Ｒｄ１及びＲｅ１は同一でも又は異なっていてもよく、それぞれ水素原子等を表す。）【選択図】なし【特許請求の範囲】
【請求項１】
下記一般式（１−１）で示される繰返し単位及び／又は下記一般式（１−２）で示される繰返し単位を含有することを特徴とする高分子化合物。
［一般式（１−１）］
【化１】
2008308671.tif 000040
2008308671.tif 000041
（式中、Ｒｆ１及びＲｇ１は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ１及びＲｅ１は同一でも又は異なっていてもよく、それぞれ水素原子、炭素数１から１２のアルキル基又はフェニル基を表す。）
［一般式（１−２）］
【化２】
2008308671.tif 000042
（式中、Ｒｆ２及びＲｇ２は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ２及びＲｅ２は同一でも又は異なっていてもよく、それぞれ水素原子、炭素数１から１２のアルキル基又はフェニル基を表す。）。
【請求項２】
下記一般式（２）で示される繰返し単位を更に含有することを特徴とする請求項１に記載の高分子化合物。
［一般式（２）］
【化３】
2008308671.tif 000043
（式中、Ｒｆ３及びＲｇ３は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ３及びＲｅ３は同一でも又は異なっていてもよく、それぞれ水素原子、炭素数１から１２のアルキル基又はフェニル基を表す。）。
【請求項３】
前記一般式（１−１）中のＲｄ１及びＲｅ１のうちの少なくとも一つ、及び／又は、前記一般式（１−２）中のＲｄ２及びＲｅ２のうちの少なくとも一つが、炭素数１から１２のアルキル基であることを特徴とする請求項１又は２に記載の高分子化合物。
【請求項４】
前記一般式（２）中のＲｄ３及びＲｅ３のうちの少なくとも一つが、炭素数１から１２のアルキル基であることを特徴とする請求項２に記載の高分子化合物。
【請求項５】
前記一般式（１−１）中のＲｄ１及びＲｅ１のうちの少なくとも一つ、及び／又は、前記一般式（１−２）中のＲｄ２及びＲｅ２のうちの少なくとも一つが、フェニル基であることを特徴とする請求項１〜４のうちのいずれか一項に記載の高分子化合物。
【請求項６】
前記一般式（２）中のＲｄ３及びＲｅ３のうちの少なくとも一つが、フェニル基であることを特徴とする請求項２又は４に記載の高分子化合物。
【請求項７】
液晶性を有するものであることを特徴とする請求項１〜６のうちのいずれか一項に記載の高分子化合物。
【請求項８】
下記一般式（１００）で表される化合物と、下記一般式（２００）で表される化合物とをパラジウム触媒及び塩基の存在下で反応させて、請求項１に記載の高分子化合物を得ることを特徴とする高分子化合物の製造方法。
［一般式（１００）］
Ｘ１−Ｃ（Ａ１）＝Ｃ（Ａ２）−Ｘ２      （１００）
（式中、Ａ１及びＡ２は同一でも又は異なっていてもよく、それぞれ水素原子、炭素数１から１２のアルキル基又はフェニル基を表し、Ｘ１及びＸ２は同一でも又は異なっていてもよく、それぞれホウ酸基又はホウ酸エステル基を表す。）
［一般式（２００）］
Ｙ１−Ａｒ２００−Ｙ２      （２００）
｛式中、Ａｒ２００は、下記式（２０１）又は（２０２）：
【化４】
2008308671.tif 000044
（式中、Ｒｆ４、Ｒｇ４、Ｒｆ５、Ｒｇ５は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表す。）
で示される基を表し、Ｙ１及びＹ２は同一でも又は異なっていてもよく、それぞれハロゲン原子、アルキルスルホネート基、アリールスルホネート基又はアリールアルキルスルホネート基を表す。｝。
【請求項９】
請求項１〜７のうちのいずれか一項に記載の高分子化合物を含有することを特徴とする発光材料。
【請求項１０】
請求項１〜７のうちのいずれか一項に記載の高分子化合物と溶媒とを含有することを特徴とする液状組成物。
【請求項１１】
請求項１〜７のうちのいずれか一項に記載の高分子化合物を含有することを特徴とする薄膜。
【請求項１２】
陽極と陰極とからなる電極間に、請求項１〜７のうちのいずれか一項に記載の高分子化合物を含有する有機層を備えることを特徴とする高分子発光素子。
【請求項１３】
請求項１２に記載の高分子発光素子を備えることを特徴とする面状光源。
【請求項１４】
請求項１２に記載の高分子発光素子を備えることを特徴とする表示装置。
【請求項１５】
請求項１〜７のうちのいずれか一項に記載の高分子化合物を含有することを特徴とする有機トランジスタ。
【請求項１６】
請求項１〜７のうちのいずれか一項に記載の高分子化合物を含有することを特徴とする太陽電池。
【発明の詳細な説明】
【技術分野】
【０００１】
本発明は、高分子化合物及びその製造方法、並びに、その高分子化合物を用いた発光材料、液状組成物、薄膜、高分子発光素子、面状光源、表示装置、有機トランジスタ及び太陽電池に関する。
【背景技術】
【０００２】
溶媒に可溶な高分子化合物は、塗布法により発光素子等の有機層を形成できることから、例えば、発光素子等を製造するための材料として有用である。そして、今日では、様々な種類の高分子化合物が研究され、その例として種々のポリ（アリーレンビニレン）系の高分子化合物が開示されてきた。
【０００３】
このようなポリ（アリーレンビニレン）系の高分子化合物として、例えば、２００１年発行のＳｙｎｔｈｅｔｉｃ  Ｍｅｔａｌｓ（ｖｏｌ.１１９）の１４９〜１５０頁（非特許文献１）においては、特定のトリフェニルアミン骨格を有する高分子化合物が開示されている。また、特開昭６１−１０３９２３号公報（特許文献１）においては、フェノチアジン骨格を主鎖に有する高分子化合物が開示されている。更に、１９９５年発行のＳｙｎｔｈｅｔｉｃ  Ｍｅｔａｌｓ（ｖｏｌ.７４）の７１〜７４頁（非特許文献２）においては、チオフェン環骨格を有する高分子化合物が開示されている。
【特許文献１】特開昭６１−１０３９２３号公報
【非特許文献１】Ｈ．Ｃ．Ｌｉ  ｅｔ  ａｌ．,Ｓｙｎｔｈｅｔｉｃ  Ｍｅｔａｌｓ，２００１年発行，ｖｏｌ.１１９，１４９〜１５０頁
【非特許文献２】Ｃ．Ｗａｎｇ  ｅｔ  ａｌ．,Ｓｙｎｔｈｅｔｉｃ  Ｍｅｔａｌｓ，１９９５年発行，ｖｏｌ.７４，７１〜７４頁
【発明の開示】
【発明が解決しようとする課題】
【０００４】
しかしながら、上記特許文献１や上記非特許文献１〜２に記載のような従来のポリ（アリーレンビニレン）系の高分子化合物は、蛍光強度の点で必ずしも十分なものではなかった。
【０００５】
本発明は、上記従来技術の有する課題に鑑みてなされたものであり、十分に高い蛍光強度を示し、発光材料や電荷輸送材料等として好適に用いることが可能な高分子化合物及びその製造方法、並びに、その高分子化合物を用いた発光材料、液状組成物、薄膜、高分子発光素子、面状光源、表示装置、有機トランジスタ及び太陽電池を提供することを目的とする。
【課題を解決するための手段】
【０００６】
本発明者らは、上記目的を達成すべく鋭意研究を重ねた結果、下記一般式（１−１）で示される繰返し単位及び／又は下記一般式（１−２）で示される繰返し単位を含有することにより、得られる高分子化合物が十分に高い蛍光強度を示し、発光材料、電荷輸送材料、更には有機トランジスタや太陽電池の材料等として好適に用いることが可能なものとなることを見出し、本発明を完成するに至った。
【０００７】
すなわち、本発明の高分子化合物は、下記一般式（１−１）で示される繰返し単位及び／又は下記一般式（１−２）で示される繰返し単位を含有することを特徴とするものである。
［一般式（１−１）］
【０００８】
【化１】
2008308671.tif 000002
【０００９】
（式中、Ｒｆ１及びＲｇ１は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ１及びＲｅ１は同一でも又は異なっていてもよく、それぞれ水素原子、炭素数１から１２のアルキル基又はフェニル基を表す。）
［一般式（１−２）］
【００１０】
【化２】
2008308671.tif 000003
【００１１】
（式中、Ｒｆ２及びＲｇ２は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ２及びＲｅ２は同一でも又は異なっていてもよく、それぞれ水素原子、炭素数１から１２のアルキル基又はフェニル基を表す。）。
【００１２】
また、上記本発明の高分子化合物としては、上記一般式（１−１）及び上記一般式（１−２）で示される繰返し単位以外の繰り返し単位を含んでいてもよい。上記本発明の高分子化合物が含むことができる上記一般式（１−１）及び上記一般式（１−２）以外の繰り返し単位として好ましいものとしては、下記一般式（２）で示される繰返し単位を挙げることができる。
［一般式（２）］
【００１３】
【化３】
2008308671.tif 000004
【００１４】
（式中、Ｒｆ３及びＲｇ３は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ３及びＲｅ３は同一でも又は異なっていてもよく、それぞれ水素原子、炭素数１から１２のアルキル基又はフェニル基を表す。）。
【００１５】
また、上記本発明の高分子化合物としては、前記一般式（１−１）中のＲｄ１及びＲｅ１のうちの少なくとも一つ、及び／又は、前記一般式（１−２）中のＲｄ２及びＲｅ２のうちの少なくとも一つが、炭素数１から１２のアルキル基であることが好ましく、また、前記一般式（２）中のＲｄ３及びＲｅ３のうちの少なくとも一つが、炭素数１から１２のアルキル基であることが好ましい。
【００１６】
さらに、上記本発明の高分子化合物としては、前記一般式（１−１）中のＲｄ１及びＲｅ１のうちの少なくとも一つ、及び／又は、前記一般式（１−２）中のＲｄ２及びＲｅ２のうちの少なくとも一つが、フェニル基であることが好ましく、また、前記一般式（２）中のＲｄ３及びＲｅ３のうちの少なくとも一つが、フェニル基であることが好ましい。
【００１７】
また、上記本発明の高分子化合物としては、液晶性を有するものも含まれる。
【００１８】
また、本発明の高分子化合物の製造方法は、下記一般式（１００）で表される化合物と、下記一般式（２００）で表される化合物とをパラジウム触媒及び塩基の存在下で反応させて、上記本発明の高分子化合物を得ることを特徴とする方法である。
［一般式（１００）］
Ｘ１−Ｃ（Ａ１）＝Ｃ（Ａ２）−Ｘ２      （１００）
（式中、Ａ１及びＡ２は同一でも又は異なっていてもよく、それぞれ水素原子、炭素数１から１２のアルキル基又はフェニル基を表し、Ｘ１及びＸ２は同一でも又は異なっていてもよく、それぞれホウ酸基又はホウ酸エステル基を表す。）
［一般式（２００）］
Ｙ１−Ａｒ２００−Ｙ２      （２００）
｛式中、Ａｒ２００は、下記式（２０１）又は（２０２）：
【００１９】
【化４】
2008308671.tif 000005
【００２０】
（式中、Ｒｆ４、Ｒｇ４、Ｒｆ５、Ｒｇ５は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表す。）
で示される基を表し、Ｙ１及びＹ２は同一でも又は異なっていてもよく、それぞれハロゲン原子、アルキルスルホネート基、アリールスルホネート基又はアリールアルキルスルホネート基を表す。｝。
【００２１】
本発明の液状組成物は、上記本発明の高分子化合物と、溶媒とを含有することを特徴とするものである。また、本発明の発光材料、薄膜、有機トランジスタ又は太陽電池は、それぞれ上記本発明の高分子化合物を含有することを特徴とするものである。
【００２２】
さらに、本発明の高分子発光素子は、陽極と陰極とからなる電極間に、上記本発明の高分子化合物を含有する有機層を備えることを特徴とするものである。
【００２３】
また、本発明の面状光源又は表示装置は、それぞれ、上記本発明の高分子発光素子を備えることを特徴とするものである。
【発明の効果】
【００２４】
本発明によれば、十分に高い蛍光強度を示し、発光材料や電荷輸送材料等として好適に用いることが可能な高分子化合物及びその製造方法、並びに、その高分子化合物を用いた発光材料、液状組成物、薄膜、高分子発光素子、面状光源、表示装置、有機トランジスタ及び太陽電池を提供することが可能となる。
【発明を実施するための最良の形態】
【００２５】
以下、本発明をその好適な実施形態に即して詳細に説明する。
【００２６】
［高分子化合物］
本発明の高分子化合物は、下記一般式（１−１）で示される繰返し単位及び／又は下記一般式（１−２）で示される繰返し単位を含有することを特徴とするものである。
［一般式（１−１）］
【００２７】
【化５】
2008308671.tif 000006
【００２８】
（式中、Ｒｆ１及びＲｇ１は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ１及びＲｅ１は同一でも又は異なっていてもよく、それぞれ水素原子、炭素数１から１２のアルキル基又はフェニル基を表す。）
［一般式（１−２）］
【００２９】
【化６】
2008308671.tif 000007
【００３０】
（式中、Ｒｆ２及びＲｇ２は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ２及びＲｅ２は同一でも又は異なっていてもよく、それぞれ水素原子、炭素数１から１２のアルキル基又はフェニル基を表す。）。
【００３１】
上記一般式（１−１）及び（１−２）中のＲｆ１、Ｒｇ１、Ｒｆ２、Ｒｇ２として選択され得るアルキル基は、炭素数が１から１２のアルキル基である。また、このようなアルキル基としては、直鎖、分岐または環状のいずれでもよく、更に、置換基を有していてもよい。このような炭素数１から１２のアルキル基としては、例えば、メチル基、エチル基、プロピル基、ｉ−プロピル基、ブチル基、ｉ−ブチル基、ｓ−ブチル基、ｔ−ブチル基、ペンチル基、ヘキシル基、シクロヘキシル基、ヘプチル基、オクチル基、２−エチルヘキシル基、ノニル基、デシル基、３，７−ジメチルオクチル基、ラウリル基、トリフルオロメチル基、ペンタフルオロエチル基、パーフルオロブチル基、パーフルオロヘキシル基、パーフルオロオクチル基等が挙げられる。また、このような炭素数１から１２のアルキル基の中でも、高分子化合物の溶媒への溶解性の観点からは、ブチル基、ｉ−ブチル基、ｔ−ブチル基、ペンチル基、ヘキシル基、ヘプチル基、オクチル基、２−エチルヘキシル基、ノニル基、デシル基、３，７−ジメチルオクチル基が好ましく、ヘキシル基、ヘプチル基、オクチル基、２−エチルヘキシル基、３，７−ジメチルオクチル基がより好ましい。
【００３２】
上記一般式（１−１）及び（１−２）中のＲｆ１、Ｒｇ１、Ｒｆ２、Ｒｇ２として選択され得る炭素数１から１２のアルキル基で置換されたフェニル基としては、フェニル環上に置換基として前述の炭素数１から１２のアルキル基が導入されたものであればよく、フェニル環上の前記置換基の数は１〜５（より好ましくは１〜３、特に好ましくは１）であることが好ましい。また、このようなフェニル環上の置換基としてのアルキル基は、上記Ｒｆ１、Ｒｇ１、Ｒｆ２、Ｒｇ２として選択され得る炭素数１から１２のアルキル基と同様のものが例示される。また、このような炭素数１から１２のアルキル基で置換されたフェニル基としては、例えば、メチル基置換フェニル基、エチル基置換フェニル基、プロピル基置換フェニル基、ｉ−プロピル基置換フェニル基、ブチル基置換フェニル基、ｉ−ブチル基置換フェニル基、ｓ−ブチル基置換フェニル基、ｔ−ブチル基置換フェニル基、ペンチル基置換フェニル基、ヘキシル基置換フェニル基、シクロヘキシル基置換フェニル基、ヘプチル基置換フェニル基、オクチル基置換フェニル基、２−エチルヘキシル基置換フェニル基、ノニル基置換フェニル基、デシル基置換フェニル基、３，７−ジメチルオクチル基置換フェニル基、ラウリル基置換フェニル基、トリフルオロメチル基置換フェニル基、ペンタフルオロエチル基置換フェニル基、パーフルオロブチル基置換フェニル基、パーフルオロヘキシル基置換フェニル基、パーフルオロオクチル基置換フェニル基等が挙げられ、中でも、高分子化合物の溶媒への溶解性の観点からは、ブチル基置換フェニル基、ｉ−ブチル基置換フェニル基、ｓ−ブチル基置換フェニル基、ｔ−ブチル基置換フェニル基、ヘキシル基置換フェニル基、ヘプチル基置換フェニル基、オクチル基置換フェニル基、２−エチルヘキシル基置換フェニル基、ノニル基置換フェニル基、デシル基置換フェニル基、３，７−ジメチルオクチル基置換フェニル基が好ましい。
【００３３】
さらに、上記一般式（１−１）及び（１−２）中のＲｆ１、Ｒｇ１、Ｒｆ２、Ｒｇ２として選択され得る炭素数１から１２のアルコキシ基で置換されたフェニル基としては、フェニル環上に置換基として炭素数１から１２のアルコキシ基が導入されたものであればよく、フェニル環上の前記置換基の数は１〜５（より好ましくは１〜３、特に好ましくは１）であることが好ましい。また、このような置換基としてのアルコキシ基は炭素数が１〜１２のものであり、例えば、メトキシ、エトキシ、プロピルオキシ、イソプロピルオキシ、ブトキシ、イソブトキシ、ｓ−ブトキシ、ｔ−ブトキシ、ペンチルオキシ、ヘキシルオキシ、シクロヘキシルオキシ、ヘプチルオキシ、オクチルオキシ、２−エチルヘキシルオキシ、ノニルオキシ、デシルオキシ、３，７−ジメチルオクチルオキシ、ラウリルオキシ等が挙げられる。また、このようなアルコキシ基は更に置換基を有していてもよい。
【００３４】
このような炭素数１から１２のアルコキシ基で置換されたフェニル基としては、例えば、メトキシ基置換フェニル基、エトキシ基置換フェニル基、プロピルオキシ基置換フェニル基、ｉ−プロピルオキシ基置換フェニル基、ブトキシ基置換フェニル基、ｉ−ブトキシ基置換フェニル基、ｓ−ブトキシ基置換フェニル基、ｔ−ブトキシ基置換フェニル基、ペンチルオキシ基置換フェニル基、ヘキシルオキシ基置換フェニル基、シクロヘキシルオキシ基置換フェニル基、ヘプチルオキシ基置換フェニル基、オクチルオキシ基置換フェニル基、２−エチルヘキシルオキシ基置換フェニル基、ノニルオキシ基置換フェニル基、デシルオキシ基置換フェニル基、３，７−ジメチルオクチルオキシ基置換フェニル基、ラウリルオキシ基置換フェニル基、トリフルオロメトキシ基置換フェニル基、ペンタフルオロエトキシ基置換フェニル基、パーフルオロブトキシ基置換フェニル基、パーフルオロヘキシルオキシ基置換フェニル基、パーフルオロオクチルオキシ基置換フェニル基、メトキシメチルオキシ基置換フェニル基、２−メトキシエチルオキシ基置換フェニル基等が挙げられる。また、このような炭素数１から１２のアルコキシ基で置換されたフェニル基の中でも、高分子化合物の溶媒への溶解性の観点からは、ブトキシ基置換フェニル基、ｉ−ブトキシ基置換フェニル基、ｔ−ブトキシ基置換フェニル基、ペンチルオキシ基置換フェニル基、ヘキシルオキシ基置換フェニル基、ヘプチルオキシ基置換フェニル基、オクチルオキシ基置換フェニル基、２−エチルヘキシルオキシ基置換フェニル基、ノニルオキシ基置換フェニル基、デシルオキシ基置換フェニル基、３，７−ジメチルオクチルオキシ基置換フェニル基、ラウリルオキシ基置換フェニル基が好ましい。
【００３５】
また、上記一般式（１−１）及び（１−２）中のＲｄ１、Ｒｅ１、Ｒｄ２及びＲｅ２は同一でも異なっていてもよく、それぞれ水素原子、炭素数１から１２のアルキル基又はフェニル基を表す。このようなＲｄ１、Ｒｅ１、Ｒｄ２、Ｒｅ２として選択され得るアルキル基は、炭素数が１から１２のアルキル基である。また、このようなアルキル基としては、直鎖、分岐または環状のいずれでもよく、更に、置換基を有していてもよい。このような炭素数１から１２のアルキル基としては、例えば、メチル基、エチル基、プロピル基、ｉ−プロピル基、ブチル基、ｉ−ブチル基、ｓ−ブチル基、ｔ−ブチル基、ペンチル基、ヘキシル基、シクロヘキシル基、ヘプチル基、オクチル基、２−エチルヘキシル基、ノニル基、デシル基、３，７−ジメチルオクチル基、ラウリル基、トリフルオロメチル基、ペンタフルオロエチル基、パーフルオロブチル基、パーフルオロヘキシル基、パーフルオロオクチル基等が挙げられる。また、このような炭素数１から１２のアルキル基の中でも、高分子化合物の溶媒への溶解性の観点からは、プロピル基、ｉ−プロピル基、ブチル基、ｉ−ブチル基、ｔ−ブチル基、ペンチル基、ヘキシル基、ヘプチル基、オクチル基、２−エチルヘキシル基、ノニル基、デシル基、３，７−ジメチルオクチル基が好ましく、プロピル基、ｉ−プロピル基、ブチル基、ｉ−ブチル基、ペンチル基、ヘキシル基、ヘプチル基、オクチル基、２−エチルヘキシル基がより好ましい。
【００３６】
また、本発明の高分子化合物としては、高分子化合物の溶媒への溶解性の観点からは、前記一般式（１−１）中のＲｄ１及びＲｅ１のうちの少なくとも一つ、及び／又は、前記一般式（１−２）中のＲｄ２及びＲｅ２のうちの少なくとも一つは、炭素数１から１２のアルキル基であることが好ましい。
【００３７】
さらに、本発明の高分子化合物としては、高分子化合物の薄膜の吸収及び発光波長の長波長化や耐熱性の観点からは、前記一般式（１−１）中のＲｄ１及びＲｅ１の少なくとも一つ、及び／又は、前記一般式（１−２）中のＲｄ２及びＲｅ２の少なくとも一つは、フェニル基であることが好ましい。
【００３８】
また、上記一般式（１−１）又は（１−２）で示される繰り返し単位の具体例としては、下記一般式：
【００３９】
【化７】
2008308671.tif 000008
【００４０】
で示される繰り返し単位が挙げられる。
【００４１】
本発明の高分子化合物は、前記一般式（１−１）及び／又は（１−２）で示される繰り返し単位を、１種以上含有していればよく、それぞれの繰り返し単位を２種以上含有してもよい。また、本発明の高分子化合物においては、蛍光特性や電荷輸送特性を損なわない範囲で上記一般式（１−１）及び／又は（１−２）で示される繰り返し単位以外の他の繰り返し単位を更に含んでいてもよい。
【００４２】
また、本発明の高分子化合物においては、高分子化合物中に含まれる上記一般式（１−１）で示される繰り返し単位及び／又は上記一般式（１−２）で示される繰り返し単位の総量が、全繰り返し単位に対して５モル％以上であることが好ましく、２０モル％以上であることがより好ましく、４０モル％以上であることが更に好ましい。このような一般式（１−１）及び／又は（１−２）で示される繰り返し単位の総量の比率が前記下限未満では、蛍光強度や溶媒への溶解性が低下する傾向にある。
【００４３】
また、本発明の高分子化合物においては、蛍光強度や溶媒への溶解性の観点から、上記一般式（１−１）及び／又は（１−２）で示される繰り返し単位以外に、例えば、下記一般式（２）：
【００４４】
【化８】
2008308671.tif 000009
【００４５】
（式中、Ｒｆ３及びＲｇ３は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表し、Ｒｄ３及びＲｅ３は同一でも又は異なっていてもよく、それぞれ水素原子、炭素数１から１２のアルキル基又はフェニル基を表す。）
で示される繰り返し単位を更に含有していることが好ましい。
【００４６】
このような一般式（２）中のＲｆ３、Ｒｇ３として選択され得る炭素数１から１２のアルキル基、炭素数１から１２のアルキル基で置換されたフェニル基、炭素数１から１２のアルコキシ基で置換されたフェニル基は、上記一般式（１−１）中のＲｆ１、Ｒｇ１において説明した、炭素数１から１２のアルキル基、炭素数１から１２のアルキル基で置換されたフェニル基及び炭素数１から１２のアルコキシ基で置換されたフェニル基と同様のものが例示される。また、一般式（２）中のＲｄ３、Ｒｅ３として選択され得る炭素数１から１２のアルキル基としては、上記一般式（１−１）中のＲｄ１、Ｒｅ１において説明した炭素数１から１２のアルキル基と同様のものが例示される。
【００４７】
また、このような一般式（２）で表される繰り返し単位としては、高分子化合物の溶解性や蛍光強度の観点からは、一般式（２）中のＲｄ３及びＲｅ３のうちの少なくとも一つが、炭素数１から１２のアルキル基であることが好ましく、高分子化合物の薄膜の吸収および発光波長の長波長化や耐熱性や蛍光強度の観点からは、一般式（２）中のＲｄ３、Ｒｅ３の少なくとも一つがフェニル基であることが好ましい。
【００４８】
また、本発明の高分子化合物としては、上記一般式（２）で表される繰り返し単位を含有する場合には、上記一般式（１−１）、（１−２）及び（２）で示される繰り返し単位の総量が、全繰り返し単位の１０モル％以上であるものが好ましく、５０モル％以上であるものがより好ましく、８０モル％以上であるものが更に好ましい。
【００４９】
さらに、本発明の高分子化合物においては、上記一般式（１−１）及び／又は（１−２）で示される繰り返し単位以外の他の繰り返し単位として、例えば、下記一般式（３）
−Ａｒ３００−Ａｒ３００−      （３）
（式中、Ａｒ３００は同一でも又は異なっていてもよく、それぞれアリーレン基、２価の複素環基及び２価の芳香族アミン残基からなる群から選択されるいずれか１種を表す。）
で表される繰り返し単位を含有していてもよい。このような一般式（３）で表される繰り返し単位は高分子化合物の薄膜の強度や耐久性の向上の観点から好適なものである。
【００５０】
このような一般式（３）中のＡｒ３００として選択され得るアリーレン基としては、フェニレン基、ナフタレンジイル基、アントラセンジイル基、ピレンジイル基、フルオレンジイル基等が挙げられ、中でもフルオレンジイル基が好ましい。また、上記Ａｒ３００として選択され得る２価の複素環基としては、チオフェンジイル基、ピロールジイル基、フランジイル基、ピリジンジイル基、ベンゾチアジアゾールジイル基、ジベンゾフランジイル基、ジベンゾチオフェンジイル基、フェノキサジンジイル基、カルバゾールジイル基等が挙げられ、中でもジベンゾフランジイル基、ジベンゾチオフェンジイル基、フェノキサジンジイル基が好ましい。更に、上記Ａｒ３００で表される２価の芳香族アミン残基としては、芳香族アミンの芳香環から２個の水素原子を除いて得られる残基であればよく特に制限されないが、例えば、下記一般式（４）：
【００５１】
【化９】
2008308671.tif 000010
【００５２】
で表される芳香族アミン残基が挙げられる。
【００５３】
また、このような一般式（３）で表される繰り返し単位においては、Ａｒ３００で表される基のうちの少なくとも一方がアリーレン基（更に好ましくはフルオレンジイル基）又は２価の芳香族アミン残基（更に好ましくは上記一般式（４）で表される基）であることが好ましい。このような一般式（３）で表される繰り返し単位の好適な例としては、前記一般式（３）中の一方のＡｒ３００で表される基がフルオレンジイル基である下記一般式（３−１）：
【００５４】
【化１０】
2008308671.tif 000011
【００５５】
（式中、Ｒｆ８及びＲｇ８は上記一般式（２）中のＲｆ３、Ｒｇ３と同義であり、Ａｒ３００は、アリーレン基、２価の複素環基、２価の芳香族アミン残基を表す。）
で表される繰り返し単位が挙げられる。また、上記一般式（３）で表される繰り返し単位としては、一方のＡｒ３００がアリーレン基（更に好ましくはフルオレンジイル基）であり且つもう一方のＡｒ３００が２価の芳香族アミン残基（更に好ましくは上記一般式（４）で表される基）であることが好ましい。
【００５６】
また、本発明の高分子化合物においては、上記一般式（３）で表される繰り返し単位を含有する場合には、上記一般式（１−１）、（１−２）及び（３）で示される繰り返し単位の総量が、全繰り返し単位の１０モル％以上であるものが好ましく、５０モル％以上であるものがより好ましく、８０モル％以上であるものが更に好ましい。
【００５７】
さらに、本発明の高分子化合物としては、溶解性や成膜性の観点から、ポリスチレン換算による数平均分子量が１０３〜１０８であることが好ましく、また、ポリスチレン換算による重量均分子量が２×１０３〜１×１０７であることが好ましい。なお、本発明において「数平均分子量」及び「重量平均分子量」は、テトラヒドロフランを溶媒として、ゲルパーミエーションクロマトグラフィー（ＧＰＣ）により、ポリスチレン換算の数平均分子量、重量平均分子量として求められるものである。
【００５８】
また、本発明の高分子化合物に含有される繰り返し単位の合計数は、繰り返し単位の種類やその含有割合によっても変わるものであり、一概には言えないが、成膜性の点から一般には、繰り返し単位の合計数が、好ましくは３〜１００００、さらに好ましくは５〜１００００、特に好ましくは１０〜５０００である。
【００５９】
また、本発明の高分子化合物は、ランダム、ブロックまたはグラフト共重合体であってもよいし、それらの中間的な構造を有する高分子、例えばブロック性を帯びたランダム共重合体であってもよい。また、このような高分子化合物としては、より蛍光強度の高い高分子化合物を得るという観点からは、完全なランダム共重合体よりブロック性を帯びたランダム共重合体やブロック又はグラフト共重合体が好ましい。なお、このような共重合体には、主鎖に枝分かれがあり、末端部が３つ以上ある場合やデンドリマーも含まれる。
【００６０】
本発明の高分子化合物においては、上記一般式（１−１）及び／又は（１−２）で示される繰り返し単位が、非共役の単位で連結されていてもよいし、そのような非共役部分を含む他の繰り返し単位を介して連結されていてもよい。このような結合構造単位としては、下記一般式（Ａ）に示す基や、下記一般式（Ａ）に示す基とビニレン基とを組み合わせたもの、及び下記一般式（Ａ）に示す基のうちの２つ以上を組み合わせたもの等が例示される。
［一般式（Ａ）］
【００６１】
【化１１】
2008308671.tif 000012
【００６２】
（式中、Ｒは同一でも異なっていてもよく、それぞれ水素原子、炭素数１〜２０のアルキル基、炭素数６〜６０のアリール基及び炭素数４〜６０の複素環基からなる群から選ばれる基を表し、Ａｒは炭素数６〜６０個の炭化水素基を表す。）
また、本発明の高分子化合物においては、末端基に重合活性基がそのまま残っていると高分子発光素子等に利用した場合に発光特性や寿命特性が低下する可能性があるため、末端基が安定な基で保護されていてもよい。また、末端基が安定な基で保護されている場合には、主鎖の共役構造と連続した共役結合を有していることが好ましく、例えば、炭素―炭素結合を介してアリール基又は複素環基と結合している構造が挙げられる。このような末端基を保護する安定な基としては特に制限されないが、具体的には、特開平９−４５４７８号公報の化１０の構造式で示される１価の芳香族化合物基等の置換基が例示される。
【００６３】
また、本発明の高分子化合物としては、液晶性を有するものが好ましい。ここで、「高分子化合物が液晶性を有する」とは、高分子化合物が液晶相を示すことをいう。なお、液晶相は、偏光顕微鏡および示差走査熱量測定、Ｘ線回折測定などにより確認することができる。
【００６４】
また、液晶性を有する高分子化合物は、配向させることにより、光学的や電気的に異方性を有することが知られている。（Ｓｙｎｔｈｅｔｉｃ  Ｍｅｔａｌｓ，ｖｏｌ．１１９，２００１年発行，５３７頁）。液晶性を有する高分子化合物を配向させる手法としては、一般的な液晶の配向手法として知られているものを適宜採用することができ、例えば、「液晶の基礎と応用」（松本正一、角田市良共著、工業調査会、１９９１年）第５章、「強誘電性液晶の構造と物性」（福田敦夫、竹添秀男共著、コロナ社、１９９０年）第７章、「液晶」第３巻第１号（１９９９年）３〜１６頁等に記載の方法を適宜採用することができる。また、このような液晶性を有する高分子化合物を配向させる手法の中でもラビング法、光配向法、ずり応力印加法や引き上げ塗布法が配向手法として簡便かつ有用で利用しやすい。
【００６５】
前記ラビング法とは、基板表面を布などで軽く擦る方法である。このような基板としてはガラスや高分子フィルム等を用いることができる。また、前記基板を擦る布としては、ガーゼやポリエステル、コットン、ナイロン、レーヨンなどの布を用いることができる。また、前記ラビング法を採用する場合においては、より配向性能が高くなる傾向にあるため、基板上に別途配向膜を形成することが好ましい。このような配向膜としては、ポリイミド、ポリアミド、ＰＶＡ、ポリエステル、ナイロンなどが挙げられ、市販の液晶用配向膜も用いることができる。また、このような配向膜はスピンコート法やフレキソ印刷などで形成することができる。また、ラビングに用いる布は、用いる配向膜にあわせて適宜選択することができる。
【００６６】
また、前記光配向法とは、基板上に配向膜を形成し、偏光ＵＶ光照射あるいはＵＶ光を斜入射照射する方法で配向機能を持たせる方法である。このような配向膜としては、ポリイミド、ポリアミド、ポリビニルシンナメートなどが挙げられ、市販の液晶用配向膜も用いることができる。
【００６７】
また、前記ラビング法又は光配向法においては、上記記載の処理を施した基板間に配向させた高分子材料を挟むことにより、高分子化合物を配向させることができる。このようにして高分子化合物を配向させる場合には、基板の温度を材料が液晶相又は等方相の温度にすることが好ましい。なお、このような温度設定を行うのは、高分子材料を基板に挟む前でも、挟んだあとでもよい。また、高分子化合物を配向させるためには、前記高分子化合物を、配向処理を施した基板上に塗布するだけでもよい。このような高分子化合物を塗布する方法としては、特に制限されず、例えば、高分子化合物を基板上にのせて、ガラス転移温度（Ｔｇ）以上の温度或いは液晶相または等方相を示す温度に設定し、ロッドなどで一方向にコーティングする方法や、高分子化合物を有機溶媒に溶解した溶液を調製し、スピンコートやフレキソ印刷等で塗布する方法を採用してもよい。
【００６８】
さらに、前記ずり応力印加法とは、基板上にのせた高分子化合物の上に別の基板をのせ、液晶相または等方相になる温度条件下で前記別の基板を一方向にずらす方法である。前記ずり応力印加法を採用する場合においては、前記基板として、上記ラビング法や光配向法で記載したような配向処理を施した基板を用いると、より配向度が高いものが得られる傾向にある。また、このような基板としては、ガラスや高分子フィルム等を用いることができ、応力でずらすもの（上述の例では別の基板）は、前記基板以外に金属製のロッド等でもよい。
【００６９】
また、前記引き上げ塗布法とは、基板を高分子溶液に浸し、引き上げる手法である。高分子溶液に用いる有機溶剤や、基板引き上げ速度は特に限定はされないが、高分子の配向度にあわせて選択、調整することができる。
【００７０】
また、本発明の高分子化合物は、例えば、発光材料、薄膜、有機トランジスタ、太陽電池等に用いる材料として有用である。本発明の高分子化合物を、これら用途に用いる場合には、その純度が特性に影響を与えるため、重合前のモノマーを蒸留、昇華精製、再結晶等の方法で精製した後に重合することが好ましく、合成後、再沈精製、クロマトグラフィーによる分別等の純化処理をすることが好ましい。また、本発明の高分子化合物の薄膜からの発光を利用する場合は、固体状態で蛍光および／またはりん光を有するものが好適に用いられる。
【００７１】
また、本発明の高分子化合物を用いて前述のような発光素子等の有機層を製造等する場合には、本発明の高分子化合物を溶媒に溶解させて用いてもよい。この際に用いる良溶媒としては、クロロホルム、塩化メチレン、ジクロロエタン、テトラヒドロフラン、トルエン、キシレン、メシチレン、テトラリン、デカリン、ｎ−ブチルベンゼンなどが挙げられる。このような溶媒に溶解させる高分子化合物の添加量は、高分子化合物の構造や分子量によって異なるものであり、一概には言えないが、前記溶媒に０．１質量％以上とすることが好ましい。
【００７２】
また、このような本発明の高分子化合物は、発光性材料及び正孔輸送材料からなる群から選ばれる少なくとも１種の材料を含有させた組成物として利用してもよい。このような発光性材料としては特に制限されず、公知のものを適宜使用することができる。また、このような発光性材料のうち低分子量のものとしては、例えば、ナフタレン誘導体、アントラセン及びその誘導体、ペリレン及びその誘導体、ポリメチン系、キサンテン系、クマリン系、シアニン系等の色素類、８−ヒドロキシキノリン及びその誘導体の金属錯体、芳香族アミン、テトラフェニルシクロペンタジエン及びその誘導体、テトラフェニルブタジエン及びその誘導体等が挙げられる。また、このような発光性材料としては、例えば、特開昭５７−５１７８１号公報、特開昭５９−１９４３９３号公報に記載されているもの等が挙げられる。
【００７３】
また、前記正孔輸送材料としては特に制限されず、公知のものを適宜使用することができる。このような正孔輸送材料としては、例えば、ポリビニルカルバゾール及びその誘導体、ポリシラン及びその誘導体、側鎖又は主鎖に芳香族アミンを有するポリシロキサン誘導体、ピラゾリン誘導体、アリールアミン誘導体、スチルベン誘導体、トリフェニルジアミン誘導体、ポリアニリン及びその誘導体、ポリチオフェン及びその誘導体、ポリピロール及びその誘導体、ポリ（ｐ−フェニレンビニレン）及びその誘導体、ポリ（２，５−チエニレンビニレン）及びその誘導体等が挙げられる。
【００７４】
また、このような組成物中における発光性材料及び正孔輸送材料からなる群から選ばれる少なくとも１種の材料の含有割合は１質量％〜８０質量％であることが好ましく、５質量％〜６０質量％であることがより好ましい。このような材料の含有量が前記下限未満では、十分な発光性や正孔輸送性を付与できなくなる傾向にあり、他方、前記上限を超えると、高分子化合物の電荷輸送性を発揮できなくなる傾向にある。なお、このような組成物中においては、本発明の高分子化合物をそれぞれ単独で或いは組み合わせて用いてもよく、２種以上の本発明の高分子化合物を含有させてもよい。
【００７５】
また、このような組成物としては、本発明の高分子化合物以外に、ポリスチレン換算の数平均分子量が１０３〜１０８である化合物を更に含有するものが好ましい。このようなポリスチレン換算の数平均分子量が１０３〜１０８である化合物としては特に制限されず、ポリ（フェニレン）及びその誘導体、ポリ（フルオレン）及びその誘導体、ポリ（ベンゾフルオレン）及びその誘導体、ポリ（ジベンゾフラン）及びその誘導体、ポリ（ジベンゾチオフェン）及びその誘導体、ポリ（カルバゾール）及びその誘導体、ポリ（チオフェン）及びその誘導体、ポリ（フェニレンビニレン）及びその誘導体、ポリ（フルオレンビニレン）及びその誘導体、ポリ（ベンゾフルオレンビニレン）及びその誘導体、ポリ（ジベンゾフランビニレン）及びその誘導体等が例示される。なお、これら誘導体は、前記一般式（１−１）、（１−２）及び（２）で表される繰り返し単位以外のものである。
【００７６】
次に、本発明の高分子化合物を製造するための方法について説明する。本発明の高分子化合物を製造するための方法としては特に制限されず、上記一般式（１−１）及び／又は（１−２）で示される繰り返し単位が含有された高分子化合物を製造することが可能な方法であればよく、例えば、以下のような方法が挙げられる。なお、以下に説明する重合方法に用いるモノマー（原料化合物）は、高分子化合物中に前記一般式（１−１）及び／又は（１−２）で示される繰り返し単位を含有させることが可能な化合物であればよい。
【００７７】
本発明の高分子化合物を製造するのに好適な方法としては、例えば、特開平５−２０２３５５号公報に記載の方法等の公知の方法が挙げられ、より具体的には、アルデヒド基を有する原料化合物とホスホニウム塩基を有する原料化合物とのＷｉｔｔｉｇ反応による重合、アルデヒド基とホスホニウム塩基とを有する原料化合物のＷｉｔｔｉｇ反応による重合、ビニル基を有する化合物とハロゲン基を有する原料化合物とのＨｅｃｋ反応による重合、ビニル基とハロゲン基とを有する原料化合物のＨｅｃｋ反応による重合、アルデヒド基を有する原料化合物とアルキルホスホネート基を有する原料化合物とのＨｏｒｎｅｒ−Ｗａｄｓｗｏｒｔｈ−Ｅｍｍｏｎｓ法による重合、アルデヒド基とアルキルホスホネート基とを有する原料化合物のＨｏｒｎｅｒ−Ｗａｄｓｗｏｒｔｈ−Ｅｍｍｏｎｓ法による重合、ハロゲン化メチル基を２つ又は２つ以上有する原料化合物の脱ハロゲン化水素法による重縮合、スルホニウム塩基を２つ又は２つ以上有する原料化合物のスルホニウム塩分解法による重縮合、アルデヒド基を有する原料化合物とアセトニトリル基を有する原料化合物とのＫｎｏｅｖｅｎａｇｅｌ反応による重合、又はアルデヒド基とアセトニトリル基とを有する化合物のＫｎｏｅｖｅｎａｇｅｌ反応による重合、アルデヒド基を２つ又は２つ以上有する原料化合物のＭｃＭｕｒｒｙ反応による重合等の方法を採用して製造する方法が例示される。また、他の方法として、モノマー（原料化合物）のＳｕｚｕｋｉカップリング反応による重合方法、Ｇｒｉｇｎａｒｄ反応による重合方法、Ｎｉ（０）触媒による重合方法（山本反応法）を採用してもよい。なお、これらの重合反応は、窒素ガスやアルゴンガスなどの不活性雰囲気下で行うことが好ましい。
【００７８】
また、このような本発明の高分子化合物を製造するのに好適な方法の中でも、Ｗｉｔｔｉｇ反応による重合、Ｈｅｃｋ反応による重合、Ｈｏｒｎｅｒ−Ｗａｄｓｗｏｒｔｈ−Ｅｍｍｏｎｓ法による重合、Ｋｎｏｅｖｅｎａｇｅｌ反応による重合、Ｓｕｚｕｋｉカップリング反応による重合、又は、Ｎｉ（０）触媒による重合（山本反応法）を採用する方法が、構造制御しやすいので好ましい。
【００７９】
また、このような方法に用いられる有機溶媒は、用いる原料化合物や採用する反応方法によっても異なるが、一般に副反応を抑制するために、十分に脱酸素処理を施した有機溶媒を用いることが好ましい。また、このような有機溶媒を用いる場合には、不活性雰囲気下で反応を進行させることが好ましい。また、前記有機溶媒においては、前記脱酸素処理と同様に脱水処理を行うことが好ましい。但し、Ｓｕｚｕｋｉカップリング反応のような水との２相系での反応の場合にはその限りではない。
【００８０】
また、このような有機溶媒としては、ペンタン、ヘキサン、ヘプタン、オクタン、シクロヘキサンなどの飽和炭化水素、ベンゼン、トルエン、エチルベンゼン、キシレンなどの不飽和炭化水素、四塩化炭素、クロロホルム、ジクロロメタン、クロロブタン、ブロモブタン、クロロペンタン、ブロモペンタン、クロロヘキサン、ブロモヘキサン、クロロシクロヘキサン、ブロモシクロヘキサンなどのハロゲン化飽和炭化水素、クロロベンゼン、ジクロロベンゼン、トリクロロベンゼンなどのハロゲン化不飽和炭化水素、メタノール、エタノール、プロパノール、イソプロパノール、ブタノール、ｔ−ブチルアルコールなどのアルコール類、蟻酸、酢酸、プロピオン酸などのカルボン酸類、ジメチルエーテル、ジエチルエーテル、メチル−ｔ−ブチルエーテル、テトラヒドロフラン、テトラヒドロピラン、ジオキサンなどのエーテル類、トリメチルアミン、トリエチルアミン、Ｎ，Ｎ，Ｎ’，Ｎ’−テトラメチルエチレンジアミン、ピリジンなどのアミン類、Ｎ，Ｎ−ジメチルホルムアミド、Ｎ，Ｎ−ジメチルアセトアミド、Ｎ，Ｎ−ジエチルアセトアミド、Ｎ−メチルモルホリンオキシドなどのアミド類等が例示される。これらの有機溶媒は１種を単独で、又は２種以上を混合して用いてもよい。
【００８１】
さらに、このような本発明の高分子化合物を製造するのに好適な方法においては、反応を進行させるために、適宜、アルカリや適当な触媒を添加することが好ましい。これらのアルカリや適当な触媒は、採用する反応形式に応じて選択すればよい。また、このようなアルカリや触媒としては、反応に用いる前記有機溶媒に十分に溶解するものが好ましい。また、このようなアルカリや触媒を混合する方法としては特に制限されず、前記原料化合物と有機溶媒とを含有する反応液をアルゴンや窒素等の不活性雰囲気下で攪拌しながら、ゆっくりとアルカリ及び／又は触媒の溶液を添加する方法、アルカリ及び／又は触媒を含有する溶液に前記反応液をゆっくりと添加する方法が例示される。
【００８２】
また、このような本発明の高分子化合物を製造するのに好適な方法として、上述のＷｉｔｔｉｇ反応、Ｈｏｒｎｅｒ反応等を採用する場合においては、前記モノマーの官能基に対して当量以上（より好ましくは１〜３当量）のアルカリを用いて反応させることが好ましい。また、Ｗｉｔｔｉｇ反応、Ｈｏｒｎｅｒ反応、Ｋｎｏｅｖｅｎｇｅｌ反応等を採用する場合に用いるアルカリとしては、特に限定されないが、例えば、カリウム−ｔ−ブトキシド、ナトリウム−ｔ−ブトキシド、ナトリウムエチラート、リチウムメチラート等の金属アルコラート類等を用いることができる。また、Ｗｉｔｔｉｇ反応、Ｈｏｒｎｅｒ反応、Ｋｎｏｅｖｅｎｇｅｌ反応等を採用する場合に用いる溶媒としては、例えば、Ｎ，Ｎ−ジメチルホルムアミド、テトラヒドロフラン、ジオキサン、トルエン等が挙げられる。更に、このような反応の際の温度条件としては、室温から１５０℃程度とすることが好ましい。このような温度条件とすることで反応をより効率よく進行させることができる傾向にある。また、このような反応の際の反応時間としては、例えば、十分に重合が進行する時間であればよく、５分間〜４０時間とすることができ、反応終了後に長時間放置する必要はないため、１０分間〜２４時間とすることが好ましい。また、前記原料化合物と有機溶媒とを含有する反応溶液の濃度は、希薄すぎると反応の効率が悪く、濃すぎると反応の制御が難しくなるので、約０．０１質量％以上であって且つ溶解する最大濃度の範囲とすることが好ましく、０．１〜２０質量％の範囲とすることがより好ましい。
【００８３】
また、上述のＨｅｃｋ反応を採用する場合においては、パラジウム触媒を用い、トリエチルアミン等の塩基の存在下で、モノマーを反応させることが好ましい。このようなＨｅｃｋ反応を採用する場合、前記有機溶媒としては、Ｎ，Ｎ−ジメチルホルムアミド、Ｎ−メチルピロリドン等の比較的沸点の高い溶媒を用いることが好ましく、反応温度としては８０〜１６０℃程度とすることが好ましく、反応時間としては１〜１００時間程度とすることが好ましい。
【００８４】
さらに、上述のＳｕｚｕｋｉカップリング反応を採用する場合においては、触媒として、例えば、パラジウム［テトラキス（トリフェニルホスフィン）］、パラジウムアセテート類、ジクロロビス（トリフェニルホスフィン）パラジウム（II）等を用い、炭酸カリウム、炭酸ナトリウム、水酸化バリウム等の無機塩基、トリエチルアミン等の有機塩基、フッ化セシウム等の無機塩をモノマーに対して当量以上、好ましくは１〜１０当量加えて反応させることが好ましい。また、Ｓｕｚｕｋｉカップリング反応を採用する場合に好適に用いられる溶媒としては、Ｎ，Ｎ−ジメチルホルムアミド、トルエン、ジメトキシエタン、テトラヒドロフラン等が例示される。塩基は、水溶液として加え、２相系で反応させてもよい。また、このような反応の際の温度条件は、用いる溶媒の種類にもよるが５０〜１６０℃程度の温度が好適である。なお、前記溶媒の沸点近くまで昇温し、環流させてもよい。また、このような反応の際の反応時間は特に制限されないが、０．１〜２００時間程度であることが好ましい。なお、このような重合反応は、アルゴン、窒素等の不活性ガス雰囲気下、Ｐｄ（０）触媒が失活しない反応系で行うことが好ましい。
【００８５】
また、このような本発明の高分子化合物を製造するための好適な方法としては、高分子化合物の合成の容易さの観点からは、以下に説明する本発明の高分子化合物の製造方法を採用することが特に好ましい。
【００８６】
［高分子化合物の製造方法］
次に、本発明の高分子化合物の製造方法について説明する。すなわち、本発明の高分子化合物の製造方法は、下記一般式（１００）で表される化合物と、下記一般式（２００）で表される化合物とをパラジウム触媒及び塩基の存在下で反応させて、上記本発明の高分子化合物を得ることを特徴とする方法である。
［一般式（１００）］
Ｘ１−Ｃ（Ａ１）＝Ｃ（Ａ２）−Ｘ２      （１００）
（式中、Ａ１及びＡ２は同一でも又は異なっていてもよく、それぞれ水素原子、炭素数１から１２のアルキル基又はフェニル基を表し、Ｘ１及びＸ２は同一でも又は異なっていてもよく、それぞれホウ酸基又はホウ酸エステル基を表す。）
［一般式（２００）］
Ｙ１−Ａｒ２００−Ｙ２      （２００）
｛式中、Ａｒ２００は、下記式（２０１）又は（２０２）：
【００８７】
【化１２】
2008308671.tif 000013
【００８８】
（式中、Ｒｆ４、Ｒｇ４、Ｒｆ５、Ｒｇ５は同一でも又は異なっていてもよく、それぞれ炭素数１から１２のアルキル基、フェニル基、炭素数１から１２のアルキル基で置換されたフェニル基又は炭素数１から１２のアルコキシ基で置換されたフェニル基を表す。）
で示される基を表し、Ｙ１及びＹ２は同一でも又は異なっていてもよく、それぞれハロゲン原子、アルキルスルホネート基、アリールスルホネート基又はアリールアルキルスルホネート基を表す。｝。
【００８９】
上記式（１００）中のＸ１及びＸ２は同一でも又は異なっていてもよく、それぞれホウ酸基又はホウ酸エステル基を表す。このようなホウ酸エステル基としては、たとえば、下記一般式（１０１）：
【００９０】
【化１３】
2008308671.tif 000014
【００９１】
（式中、Ｍｅはメチル基を表し、Ｅｔはエチル基を表す。）
で表される基等が挙げられる。
【００９２】
また、前記一般式（１００）中のＡ１及びＡ２として選択され得る炭素数１から１２のアルキル基は、上記一般式（１−１）中のＲｄ１、Ｒｅ１において説明したものと同様のものが例示される。また、このようなＡ１及びＡ２のうちの少なくとも一つは、単量体の入手し易さの観点から、炭素数１から１２のアルキル基又はフェニル基であることが好ましい。
【００９３】
また、前記一般式（１００）で表される化合物の具体例としては、下記式（１０２）：
【００９４】
【化１４】
2008308671.tif 000015
【００９５】
（式中、Ｒｅは同一でも又は異なっていてもよく、それぞれ炭素数１から１２のアルキル基又はフェニル基を表す。）
で表される化合物等が挙げられ、より具体的には、下記式（１０３）：
【００９６】
【化１５】
2008308671.tif 000016
【００９７】
で表される化合物等が挙げられる。なお、前記式（１０２）中、Ｒｅで表される炭素数１から１２のアルキル基は、前記一般式（１−１）中のＲｄ１、Ｒｅ１において説明した炭素数１から１２のアルキル基と同様のものが例示される。
【００９８】
また、上記一般式（２００）中のＹ１及びＹ２は、同一でも又は異なっていてもよく、それぞれハロゲン原子、アルキルスルホネート基、アリールスルホネート基又はアリールアルキルスルホネート基を表す。このようなＹ１及びＹ２として選択され得るハロゲン原子としては、フッ素原子、塩素原子、臭素原子、ヨウ素原子が挙げられ、高分子化合物の合成の容易さからは、臭素原子、ヨウ素原子が好ましく、臭素原子が更に好ましい。また、前記アルキルスルホネート基としては、メタンスルホネート基、エタンスルホネート基、トリフルオロメタンスルホネート基等が例示される。更に、前記アリールスルホネート基としては、ベンゼンスルホネート基、ｐ−トルエンスルホネート基等が例示され、更に、前記アリールアルキルスルホネート基としては、ベンジルスルホネート基等が例示される。
【００９９】
また、上記一般式（２０１）及び（２０２）中のＲｆ４、Ｒｇ４、Ｒｆ５、Ｒｇ５として選択され得る炭素数１から１２のアルキル基、炭素数１から１２のアルキル基で置換されたフェニル基及び炭素数１から１２のアルコキシ基で置換されたフェニル基は、上記一般式（１−１）及び（１−２）中のＲｆ１、Ｒｇ１、Ｒｆ２、Ｒｇ２において説明したそれらと同様のものが例示される。
【０１００】
さらに、前記パラジウム触媒としては特に制限されず、上記一般式（１００）及び上記一般式（２００）で示される化合物を反応させる際に用いることが可能な公知のパラジウム触媒を適宜用いることができ、例えば、パラジウム［テトラキス（トリフェニルホスフィン）］、パラジウムアセテート類、ジクロロビス（トリフェニルホスフィン）パラジウム等が挙げられる。
【０１０１】
また、上記一般式（１００）及び上記一般式（２００）で示される化合物を反応させる際に用いるパラジウム触媒の添加量は、特に限定されず、触媒としての有効量であればよく、前記一般式（１００）で表される化合物１モルに対して、０．０００１モル〜０．５モルとすることが好ましく、０．０００３モル〜０．１モルとすることがより好ましい。このような触媒の添加量が前記下限未満では、反応の効率性が低下する傾向にあり、他方、前記上限を超えると、それ以上の添加が無駄となり、経済性が低下する傾向にある。
【０１０２】
さらに、前記パラジウム触媒としてパラジウムアセテート類を用いる場合は、例えば、トリフェニルホスフィン、トリ（ｏ−トリル）ホスフィン、トリ（ｏ−メトキシフェニル）ホスフィン等のリン化合物を配位子として更に添加して用いることができる。このようにしてリン化合物を配位子として添加する場合においては、配位子の添加量はパラジウム触媒１モルに対して、０．５モル〜１００モルであることが好ましく、０．９モル〜２０モルであることがより好ましく、１モル〜１０モルであることが更に好ましい。
【０１０３】
また、上記一般式（１００）及び上記一般式（２００）で示される化合物を反応させる際に用いる塩基としては特に制限されず、無機塩基、有機塩基、無機塩等が挙げられる。このような無機塩基としては、例えば、炭酸カリウム、炭酸ナトリウム、水酸化バリウム等が挙げられる。前記有機塩基としては、例えば、トリエチルアミン、トリブチルアミン等が挙げられる。更に、前記無機塩としては、例えば、フッ化セシウム等が挙げられる。
【０１０４】
このような塩基の添加量は、前記式（１００）で表される化合物１モルに対して、０．５モル〜１００モルであることが好ましく、０．９モル〜３０モルであることがより好ましく、１モル〜２０モルであることが更に好ましい。
【０１０５】
また、上記一般式（１００）及び上記一般式（２００）で示される化合物を反応させる際には、反応を有機溶媒中で行うことが好ましい。このような有機溶媒としては特に制限されず、Ｎ，Ｎ−ジメチルホルムアミド、トルエン、ジメトキシエタン、テトラヒドロフラン等が例示され、得られるポリ（アリーレンビニレン）系高分子化合物の溶解性の観点からは、トルエン、テトラヒドロフランを用いることが好ましい。
【０１０６】
また、上記一般式（１００）及び上記一般式（２００）で示される化合物を反応させる際には、上記有機溶媒中に塩基を加えてもよく、更には、塩基を水溶液として加え、２相系にして反応させてもよい。また、塩基として無機塩を用いる場合には、無機塩の溶解性の観点から、塩基を水溶液として加え、２相系で反応させることが好ましい。
【０１０７】
さらに、上記一般式（１００）及び上記一般式（２００）で示される化合物を反応させる際の温度条件は、用いる溶媒等によって異なるものであるため、一概には言えないが、５０〜１６０℃程度であることが好ましく、高分子化合物の高分子量化の観点から、６０〜１２０℃であることがより好ましい。また、このような反応に際しては、用いる溶媒の沸点近くまで昇温し、還流させてもよい。
【０１０８】
また、前記反応を行う際の時間（反応時間）の条件としては特に制限されず、目的の重合度に達したときを反応時間の上限としてもよいが、０．１時間〜２００時間程度とすることが好ましく、反応効率の観点から、０．５時間〜３０時間程度とすることがより好ましい。
【０１０９】
また、前記反応は、不活性雰囲気下で行うことが好ましい。このような不活性雰囲気としては特に制限されず、アルゴンガスや窒素ガス等の不活性ガスで十分に脱気された系であればよい。
【０１１０】
さらに、上記一般式（１００）及び上記一般式（２００）で示される化合物を反応させる方法の好適な例としては、以下のような方法が挙げられる。すなわち、先ず、重合容器（反応系）内を窒素ガスで十分置換し、脱気した後、前記重合容器中に、前記一般式（１００）で表される化合物と、前記一般式（２００）で表される化合物と、ジクロロビス（トリフェニルホスフィン）パラジウム（ＩＩ）とを仕込み、更に、前記重合容器を窒素ガスで十分置換し、脱気する。次に、前記重合容器中に予め窒素ガスでバブリングすることにより脱気した前記有機溶媒（例えば、トルエン等）を加えて溶液を得る。次いで、得られた溶液に、予め窒素ガスでバブリングすることにより脱気した塩基の水溶液（例えば、炭酸ナトリウム水溶液等）を滴下した後、前記反応温度に加熱、昇温して前記反応時間の間保持（例えば、還流温度で８時間保持）し、不活性雰囲気を維持しながら、上記一般式（１００）及び上記一般式（２００）で示される化合物を重合させて反応せしめる方法が挙げられる。なお、得られる高分子化合物に他の繰り返し単位等を含有させる場合には、上記一般式（１００）及び上記一般式（２００）で示される化合物とともに、他の原料化合物を導入する。
【０１１１】
また、本発明の高分子化合物の製造方法において、上記一般式（１−１）及び／又は（１−２）で表される繰り返し単位とともに上記一般式（２）で表される繰り返し単位を含有させる場合には、下記一般式（３００）：
【０１１２】
【化１６】
2008308671.tif 000017
【０１１３】
（式中、Ｒｆ８、Ｒｇ８は、上記一般式（２）中のＲｆ３、Ｒｇ３と同義であり、Ｙ３及びＹ４は、上記一般式（２００）中のＹ１及びＹ２と同義である。）
で表される化合物を、上記一般式（１００）及び（２００）で示される化合物とともに用いることが好ましい。また、本発明の高分子化合物の製造方法において、上記一般式（１００）、（２００）及び（３００）で表される化合物等の単量体は、一括混合して反応させてもよいし、必要に応じ、分割して混合して反応させてもよい。
また、本発明の高分子化合物の製造方法においては、上記一般式（１００）で表される化合物及び上記一般式（２００）で表される化合物を反応させた後、更に、下記式（３０１）：
Ｘ１−Ａｒ３００−Ｘ２      （３０１）
（式中、Ａｒ３００は上記一般式（３）中のＡｒ３００と同義であり、Ｘ１及びＸ２は一般式（１００）中のＸ１及びＸ２と同義である。）
で表される化合物及び下記一般式（３０２）：
Ｙ１−Ａｒ３００−Ｙ２      （３０２）
（式中、Ａｒ３００は上記一般式（３）中のＡｒ３００と同義であり、Ｙ１及びＹ２は上記一般式（２００）中のＹ１及びＹ２と同義である。）
で表される化合物を加えて反応させてもよく、あるいは、上記一般式（３０１）で表される化合物及び上記一般式（３０２）で表される化合物を反応させた後、更に、上記式（１００）で表される化合物及び上記式（２００）で表される化合物を加えて反応させてもよい。
【０１１４】
このような一般式（３０１）で表される化合物としては、下記一般式（３０３）：
【０１１５】
【化１７】
2008308671.tif 000018
【０１１６】
（式中、Ｒｆ８、Ｒｇ８は上記一般式（２）中のＲｆ３、Ｒｇ３と同義である。）
で表される化合物が好ましい。また、上記一般式（３０２）で表される化合物としては、下記式（３０４）：
【０１１７】
【化１８】
2008308671.tif 000019
【０１１８】
で表される化合物が好ましい。このような一般式（３０３）及び（３０４）で表される化合物を用いることにより、上記一般式（１−１）及び／又は（１−２）で表される繰り返し単位とともに、上記一般式（３−１）で表され且つ上記一般式（３−１）中のＡｒ３００が上記一般式（４）で表される基である繰り返し単位を含有する高分子化合物を得ることが可能となる。
【０１１９】
［発光材料］
次に、本発明の発光材料について説明する。本発明の発光材料は、上記本発明の高分子化合物を含有することを特徴とするものである。
【０１２０】
このような発光材料としては、上記本発明の高分子化合物を含んでなるものであればよく、特に制限されず、公知の発光性材料を適宜含有させてもよい。このような発光性材料としては、例えば、ナフタレン誘導体、アントラセン及びその誘導体、ペリレン及びその誘導体、ポリメチン系、キサンテン系、クマリン系、シアニン系等の色素類、８−ヒドロキシキノリン及びその誘導体の金属錯体、芳香族アミン、テトラフェニルシクロペンタジエン及びその誘導体、テトラフェニルブタジエン及びその誘導体等が挙げられる。このような発光性材料としては、例えば、特開昭５７−５１７８１号公報、特開昭５９−１９４３９３号公報に記載されているもの等が挙げられる。また、前記発光性材料としては、３重項励起状態からの発光を示す金属錯体（三重項発光錯体：例えば、燐光発光や、この燐光発光に加えて蛍光発光が観測される錯体も含まれる。）、例えば、従来から低分子系のＥＬ発光性材料として利用されてきたものも適宜用いることができる。
【０１２１】
［液状組成物］
次に、本発明の液状組成物について説明する。本発明の液状組成物は、少なくとも上記本発明の高分子化合物と溶媒とを含むことを特徴とするものである。ここで、「液状組成物」とは、液状であるものを意味し、典型的には、常圧（即ち、１気圧）、２５℃において液状のものであることを意味する。また、このような液状組成物は、一般的には、インク、インク組成物、溶液等と呼ばれることがある。更に、このような本発明の液状組成物は、高分子発光素子等の発光素子や有機トランジスタの作製に有用である。
【０１２２】
本発明の液状組成物に含有される溶媒の割合は、前記液状組成物の全質量に対して、１質量％〜９９．９質量％であることが好ましく、６０質量％〜９９．９質量％であることがより好ましく、９０質量％〜９９．８質量％であることが更に好ましい。また、このような液状組成物の粘度は、これを用いて薄膜等を製造する際に採用する印刷法によって異なるものではあるが、２５℃において０．５〜５００ｍＰａ・ｓの範囲であることが好ましく、例えば、インクジェットプリント法等、液状組成物が吐出装置を経由するものの場合には、吐出時の目づまりや飛行曲がりを防止するために、粘度が２５℃において０．５〜２０ｍＰａ・ｓの範囲であることがより好ましい。
【０１２３】
また、このような溶媒としては、前記液状組成物中の溶媒以外の成分を溶解又は分散できるものが好ましい。このような溶媒としては、クロロホルム、塩化メチレン、１，２−ジクロロエタン、１，１，２−トリクロロエタン、クロロベンゼン、ｏ−ジクロロベンゼン等の塩素系溶媒、テトラヒドロフラン、ジオキサン等のエーテル系溶媒、トルエン、キシレン、トリメチルベンゼン、メシチレン等の芳香族炭化水素系溶媒、シクロヘキサン、メチルシクロヘキサン、ｎ−ペンタン、ｎ−ヘキサン、ｎ−へプタン、ｎ−オクタン、ｎ−ノナン、ｎ−デカン等の脂肪族炭化水素系溶媒、アセトン、メチルエチルケトン、シクロヘキサノン等のケトン系溶媒、酢酸エチル、酢酸ブチル、メチルベンゾエート、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、Ｎ−メチル−２−ピロリドン、Ｎ，Ｎ−ジメチルホルムアミド等のアミド系溶媒が例示される。また、これらの溶媒は、１種を単独で用いてもよく、あるいは複数組み合わせて用いてもよい。前記溶媒のうち、ベンゼン環を少なくとも１個以上含む構造を有し、且つ融点が０℃以下、沸点が１００℃以上である有機溶媒を１種類以上含むことが、粘度、成膜性等の観点から好ましい。
【０１２４】
また、このような溶媒の種類としては、液状組成物中の溶媒以外の成分の有機溶媒への溶解性、成膜時の均一性、粘度特性等の観点から、芳香族炭化水素系溶媒、脂肪族炭化水素系溶媒、エステル系溶媒、ケトン系溶媒が好ましく、トルエン、キシレン、エチルベンゼン、ジエチルベンゼン、トリメチルベンゼン、メシチレン、ｎ−プロピルベンゼン、ｉ−プロピルベンゼン、ｎ−ブチルベンゼン、ｉ−ブチルベンゼン、ｓ−ブチルベンゼン、アニソール、エトキシベンゼン、１−メチルナフタレン、シクロヘキサン、シクロヘキサノン、シクロヘキシルベンゼン、ビシクロヘキシル、シクロヘキセニルシクロヘキサノン、ｎ−ヘプチルシクロヘキサン、ｎ−ヘキシルシクロヘキサン、メチルベンゾエート、２−プロピルシクロヘキサノン、２−ヘプタノン、３−ヘプタノン、４−ヘプタノン、２−オクタノン、２−ノナノン、２−デカノン、ジシクロヘキシルケトンがより好ましく、キシレン、アニソール、メシチレン、シクロヘキシルベンゼン、ビシクロヘキシルメチルベンゾエートのうち少なくとも１種類を含むことが特に好ましい。
【０１２５】
更に、本発明の液状組成物に含まれる溶媒は、成膜性の観点や素子特性等の観点から、２種類以上であることが好ましく、２〜３種類であることがより好ましく、２種類であることがさらに好ましい。
【０１２６】
本発明の液状組成物に２種類の溶媒が含まれる場合、そのうちの１種類の溶媒は２５℃において固体状態でもよい。また、２種類の溶媒を含有させる場合、成膜性の観点からは、１種類の溶媒は沸点が１８０℃以上のものであり、他の１種類の溶媒は沸点が１８０℃未満のものであることが好ましく、１種類の溶媒は沸点が２００℃以上のものであり、他の１種類の溶媒は沸点が１８０℃未満のものであることがより好ましい。また、粘度の観点からは、６０℃において、液状組成物から溶媒を除いた成分の０．２質量％以上が溶媒に溶解することが好ましく、２種類の溶媒のうちの１種類の溶媒には、２５℃において、液状組成物から溶媒を除いた成分の０．２質量％以上が溶解することが好ましい。
【０１２７】
また、本発明の液状組成物に３種類の溶媒が含まれる場合、そのうちの１〜２種類の溶媒は２５℃において固体状態でもよい。３種類の溶媒を含有させる場合、成膜性の観点からは、３種類の溶媒のうちの少なくとも１種類の溶媒は沸点が１８０℃以上の溶媒であり、少なくとも１種類の溶媒は沸点が１８０℃以下の溶媒であることが好ましく、３種類の溶媒のうちの少なくとも１種類の溶媒は沸点が２００℃以上３００℃以下の溶媒であり、少なくとも１種類の溶媒は沸点が１８０℃以下の溶媒であることがより好ましい。また、粘度の観点からは、３種類の溶媒のうちの２種類の溶媒には、６０℃において、液状組成物から溶媒を除いた成分の０．２質量％以上が溶媒に溶解することが好ましく、３種類の溶媒のうちの１種類の溶媒には、２５℃において、液状組成物から溶媒を除いた成分の０．２質量％以上が溶媒に溶解することが好ましい。
【０１２８】
また、本発明の液状組成物に２種類以上の溶媒が含まれる場合、粘度及び成膜性の観点から、最も沸点が高い溶媒が、液状組成物に含まれる全溶媒の質量の４０〜９０質量％であることが好ましく、５０〜９０質量％であることがより好ましく、６５〜８５質量％であることがさらに好ましい。
【０１２９】
また、本発明の液状組成物においては、上記本発明の高分子化合物以外に、低分子発光材料、正孔輸送材料、電子輸送材料、安定剤、粘度及び／又は表面張力を調節するための添加剤、酸化防止剤等を含んでいてもよい。これらの任意成分は、各々、一種を単独で用いてもよく、或いは二種以上を併用してもよい。
【０１３０】
本発明の液状組成物が含有してもよい低分子発光材料としては、例えば、ナフタレン誘導体、アントラセン、アントラセン誘導体、ペリレン、ペリレン誘導体、ポリメチン系色素、キサンテン系色素、クマリン系色素、シアニン系色素、８−ヒドロキシキノリンを配位子として有する金属錯体、８−ヒドロキシキノリン誘導体を配位子として有する金属錯体、その他の発光性金属錯体、芳香族アミン、テトラフェニルシクロペンタジエン、テトラフェニルシクロペンタジエン誘導体、テトラフェニルシクロブタジエン、テトラフェニルシクロブタジエン誘導体、スチルベン系、含ケイ素芳香族系、オキサゾール系、フロキサン系、チアゾール系、テトラアリールメタン系、チアジアゾール系、ピラゾール系、メタシクロファン系、アセチレン系等の低分子化合物の発光性材料が挙げられる。また、このような低分子発光材料としては、例えば、特開昭５７−５１７８１号公報、特開昭５９−１９４３９３号公報等に記載されているもの等の公知のものが挙げられる。
【０１３１】
さらに、前記発光性金属錯体としては、３重項励起状態からの発光を示す金属錯体（三重項発光錯体：例えば、燐光発光や、この燐光発光に加えて蛍光発光が観測される錯体も含まれる。）を用いてもよく、従来から低分子系のＥＬ発光性材料として利用されてきた公知のものを適宜用いることができる。このような三重項発光錯体としては、例えば、Ｎａｔｕｒｅ，（１９９８），３９５，１５１、Ａｐｐｌ．Ｐｈｙｓ．Ｌｅｔｔ．（１９９９），７５（１），４、Ｐｒｏｃ．ＳＰＩＥ−Ｉｎｔ．Ｓｏｃ．Ｏｐｔ．Ｅｎｇ．（２００１），４１０５（Ｏｒｇａｎｉｃ  Ｌｉｇｈｔ−Ｅｍｉｔｔｉｎｇ  Ｍａｔｅｒｉａｌｓ  ａｎｄ  ＤｅｖｉｃｅｓＩＶ），１１９、Ｊ．Ａｍ．Ｃｈｅｍ．Ｓｏｃ．，（２００１），１２３，４３０４、Ａｐｐｌ．Ｐｈｙｓ．Ｌｅｔｔ．，（１９９７），７１（１８），２５９６、Ｓｙｎ．Ｍｅｔ．，（１９９８），９４（１），１０３、Ｓｙｎ．Ｍｅｔ．，（１９９９），９９（２），１３６１、Ａｄｖ．Ｍａｔｅｒ．，（１９９９），１１（１０），８５２等に開示されているものが挙げられる。
【０１３２】
本発明の液状組成物が含有してもよい正孔輸送材料としては、例えば、ポリビニルカルバゾール及びその誘導体、ポリシラン及びその誘導体、側鎖又は主鎖に芳香族アミンを有するポリシロキサン誘導体、ピラゾリン誘導体、アリールアミン誘導体、スチルベン誘導体、トリフェニルジアミン誘導体、ポリアニリン及びその誘導体、ポリチオフェン及びその誘導体、ポリピロール及びその誘導体、ポリ（ｐ−フェニレンビニレン）及びその誘導体、ポリ（２，５−チエニレンビニレン）及びその誘導体等が挙げられる。
【０１３３】
また、本発明の液状組成物が含有してもよい電子輸送材料としては、例えば、オキサジアゾール誘導体、アントラキノジメタン及びその誘導体、ベンゾキノン及びその誘導体、ナフトキノン及びその誘導体、アントラキノン及びその誘導体、テトラシアノアンスラキノジメタン及びその誘導体、フルオレノン誘導体、ジフェニルジシアノエチレン及びその誘導体、ジフェノキノン誘導体、８−ヒドロキシキノリン及びその誘導体の金属錯体、ポリキノリン及びその誘導体、ポリキノキサリン及びその誘導体、ポリフルオレン及びその誘導体等が挙げられる。
【０１３４】
さらに、本発明の液状組成物が含有してもよい安定剤としては、例えば、フェノール系酸化防止剤、リン系酸化防止剤等が挙げられる。
【０１３５】
本発明の液状組成物が含有してもよい粘度及び／又は表面張力を調節するための添加剤としては、例えば、粘度を高めるための高分子量の化合物（増粘剤）や貧溶媒、粘度を下げるための低分子量の化合物、表面張力を下げるための界面活性剤等を適宜組み合わせて使用すればよい。また、前記の高分子量の化合物（増粘剤）としては、発光や電荷輸送を阻害しないものであればよく、液状組成物の溶媒に可溶性のものが好ましい。このような高分子量の化合物としては、例えば、高分子量のポリスチレン、高分子量のポリメチルメタクリレート等が挙げられる。更に、このような高分子量の化合物としては、ポリスチレン換算の重量平均分子量が５０万以上のものが好ましく、１００万以上のものがより好ましい。また、貧溶媒を増粘剤として用いることもできる。
【０１３６】
本発明の液状組成物が含有してもよい酸化防止剤としては、発光や電荷輸送を阻害しないものであればよく、液状組成物中の溶媒に可溶性のものが好ましい。このような酸化防止剤としては、フェノール系酸化防止剤、リン系酸化防止剤等が例示される。また、このような酸化防止剤を用いることにより、前記高分子化合物及び溶媒の保存安定性を改善し得る。
【０１３７】
本発明の液状組成物が正孔輸送材料を含有する場合には、前記液状組成物中の正孔輸送材料の割合は、１質量％〜８０質量％であることが好ましく、５質量％〜６０質量％であることがより好ましい。更に、本発明の液状組成物が電子輸送材料を含有する場合には、前記液状組成物中の電子輸送材料の割合は、１質量％〜８０質量％であることが好ましく、５質量％〜６０質量％であることがより好ましい。
【０１３８】
また、このような本発明の液状組成物を用いて、これを成膜することにより高分子発光素子の有機層を効率よく製造することが可能となる。このような高分子発光素子の有機層を成膜する際には、本発明の液状組成物を塗布した後、乾燥により溶媒を除去するだけでよく、また電荷輸送材料や発光材料を混合した場合においても同様な手法が適用できるので、製造上非常に有利である。なお、乾燥の際には、５０〜１５０℃程度に加温した状態で乾燥してもよく、また、１０−３Ｐａ程度に減圧して乾燥させてもよい。
【０１３９】
また、本発明の液状組成物を用いた成膜方法としては、スピンコート法、キャスティング法、マイクログラビアコート法、グラビアコート法、バーコート法、ロールコート法、ワイアーバーコート法、ディップコート法、スリットコート法、キャピラリコート法、スプレーコート法、スクリーン印刷法、フレキソ印刷法、オフセット印刷法、インクジェットプリント法、ノズルコート法等の塗布法を用いることができる。
【０１４０】
［薄膜］
次に、本発明の薄膜について説明する。本発明の薄膜は、前記高分子化合物を含有することを特徴とするものである。このような本発明の薄膜としては、その用途は特に制限されないが、発光性薄膜、導電性薄膜、有機半導体薄膜等として用いることが好ましい。また、本発明の薄膜からなる発光性薄膜としては、素子の輝度や発光電圧等の観点から、発光の量子収率が５０％以上であることが好ましく、６０％以上であることがより好ましく、７０％以上であることがさらに好ましい。また、前記導電性薄膜としては、表面抵抗が１ＫΩ／□以下であることが好ましい。薄膜に、ルイス酸、イオン性化合物等をドープすることにより、電気伝導度を高めることができる。表面抵抗が１００Ω／□以下であることがより好ましく、１０Ω／□以下であることがさらに好ましい。更に、前記有機半導体薄膜としては、電子移動度又は正孔移動度のいずれか大きいほうが、１０−５ｃｍ２／Ｖｓ以上であることが好ましく、１０−３ｃｍ２／Ｖｓ以上であることがより好ましく、１０−１ｃｍ２／Ｖｓ以上であることが更に好ましい。また、このような有機半導体薄膜を用いて、有機トランジスタを作製することができる。具体的には、ＳｉＯ2等の絶縁膜とゲート電極とを形成したＳｉ基板上に有機半導体薄膜を形成し、Ａｕ等でソース電極とドレイン電極を形成することにより、有機トランジスタとすることができる。
【０１４１】
［高分子発光素子］
次に、本発明の高分子発光素子について説明する。本発明の高分子発光素子は、陽極と陰極とからなる電極間に、上記本発明の高分子化合物を含有する有機層を備えることを特徴とするものである。このような有機層としては、発光層、電子輸送層、正孔輸送層が挙げられる。また、このような高分子発光素子としては、前記有機層が発光層であることがより好ましい。なお、本発明の高分子化合物を高分子発光素子の発光材料として用いる場合、その純度が発光特性に影響を与えるため、重合前のモノマーを蒸留、昇華精製、再結晶等の方法で精製した後に重合することが好ましく、また合成後、再沈精製、クロマトグラフィーによる分別等の純化処理をすることが好ましい。
【０１４２】
また、本発明の高分子発光素子としては、陰極と発光層との間に、電子輸送層を設けた高分子発光素子、陽極と発光層との間に、正孔輸送層を設けた高分子発光素子、陰極と発光層との間に、電子輸送層を設け、かつ陽極と発光層との間に、正孔輸送層を設けた高分子発光素子等が挙げられる。
【０１４３】
このような高分子発光素子としては、以下のａ）〜ｄ）の構造が例示される。
ａ）陽極／発光層／陰極
ｂ）陽極／正孔輸送層／発光層／陰極
ｃ）陽極／発光層／電子輸送層／陰極
ｄ）陽極／正孔輸送層／発光層／電子輸送層／陰極
（ここで、／は各層が隣接して積層されていることを示す。以下同じ。）
ここで、発光層とは、発光する機能を有する層であり、正孔輸送層とは、正孔を輸送する機能を有する層であり、電子輸送層とは、電子を輸送する機能を有する層である。なお、電子輸送層と正孔輸送層を総称して電荷輸送層と呼ぶ。また、発光層、正孔輸送層、電子輸送層は、それぞれ独立に２層以上用いてもよい。
【０１４４】
このような発光層の成膜の方法は特に制限されないが、例えば、上記本発明の液状組成物を用い、これを成膜する方法が例示される。また、具体的な成膜方法としては、スピンコート法、キャスティング法、マイクログラビアコート法、グラビアコート法、バーコート法、ロールコート法、ワイアーバーコート法、ディップコート法、スリットコート法、キャピラリコート法、スプレーコート法、スクリーン印刷法、フレキソ印刷法、オフセット印刷法、インクジェットプリント法、ノズルコート法等の塗布法を適宜採用することができる。なお、本発明の高分子発光素子作成の際に、上記本発明の液状組成物を用い、これを成膜する方法を採用する場合には、上記本発明の液状組成物を塗布後乾燥して溶媒を除去するだけでよく、製造効率が向上し、製造上有利となる。なお、上記本発明の液状組成物は、電荷輸送材料や発光材料を混合した場合においても同様な手法が適用でき、高分子発光素子の製造上非常に有利なものである。
【０１４５】
また、前記発光層の膜厚としては、用いる材料によって最適値が異なり、駆動電圧と発光効率が適度な値となるように適宜選択すればよいが、１ｎｍ〜１μｍであることが好ましく、２ｎｍ〜５００ｎｍであることがより好ましく、５ｎｍ〜２００ｎｍであることがさらに好ましい。
【０１４６】
本発明の高分子発光素子においては、発光層に上記本発明の高分子化合物以外の発光材料を混合して使用してもよい。なお、発光材料を混合した場合においても前述の成膜方法と同様な手法が適用できる。また、本発明の高分子発光素子においては、上記高分子化合物以外の発光材料を含む発光層が、上記高分子化合物を含む発光層と積層されていてもよい。
【０１４７】
また、上記本発明の高分子化合物以外の発光材料としては、公知のものが使用できる。例えば、低分子化合物からなる発光材料として、ナフタレン誘導体、アントラセンもしくはその誘導体、ペリレンもしくはその誘導体、ポリメチン系、キサンテン系、クマリン系、シアニン系などの色素類、８−ヒドロキシキノリンもしくはその誘導体の金属錯体、芳香族アミン、テトラフェニルシクロペンタジエンもしくはその誘導体、またはテトラフェニルブタジエンもしくはその誘導体等を用いることができる。具体的には、特開昭５７−５１７８１号、同５９−１９４３９３号公報に記載されているもの等、公知のものが使用可能である。また、金属錯体からなる発光材料として、３重項励起状態からの発光を示す金属錯体（三重項発光錯体：例えば、燐光発光や、この燐光発光に加えて蛍光発光が観測される錯体も含まれる。）を用いてもよく、例えば、従来から低分子系のＥＬ発光性材料として利用されてきたものを適宜用いることができる。このような三重項発光錯体としては、例えば、Ｎａｔｕｒｅ，（１９９８），３９５，１５１、Ａｐｐｌ．Ｐｈｙｓ．Ｌｅｔｔ．（１９９９），７５（１），４、Ｐｒｏｃ．ＳＰＩＥ−Ｉｎｔ．Ｓｏｃ．Ｏｐｔ．Ｅｎｇ．（２００１），４１０５（Ｏｒｇａｎｉｃ  Ｌｉｇｈｔ−Ｅｍｉｔｔｉｎｇ  Ｍａｔｅｒｉａｌｓ  ａｎｄ  ＤｅｖｉｃｅｓＩＶ），１１９、Ｊ．Ａｍ．Ｃｈｅｍ．Ｓｏｃ．，（２００１），１２３，４３０４、Ａｐｐｌ．Ｐｈｙｓ．Ｌｅｔｔ．，（１９９７），７１（１８），２５９６、Ｓｙｎ．Ｍｅｔ．，（１９９８），９４（１），１０３、Ｓｙｎ．Ｍｅｔ．，（１９９９），９９（２），１３６１、Ａｄｖ．Ｍａｔｅｒ．，（１９９９），１１（１０），８５２等に開示されているものが挙げられる。
【０１４８】
本発明の高分子発光素子が正孔輸送層を有する場合、使用される正孔輸送材料としては、ポリビニルカルバゾールもしくはその誘導体、ポリシランもしくはその誘導体、側鎖もしくは主鎖に芳香族アミンを有するポリシロキサン誘導体、ピラゾリン誘導体、アリールアミン誘導体、スチルベン誘導体、トリフェニルジアミン誘導体、ポリアニリンもしくはその誘導体、ポリチオフェンもしくはその誘導体、ポリピロールもしくはその誘導体、ポリ（ｐ−フェニレンビニレン）もしくはその誘導体、またはポリ（２，５−チエニレンビニレン）もしくはその誘導体等が例示される。具体的には、前記正孔輸送材料として、特開昭６３−７０２５７号公報、同６３−１７５８６０号公報、特開平２−１３５３５９号公報、同２−１３５３６１号公報、同２−２０９９８８号公報、同３−３７９９２号公報、同３−１５２１８４号公報に記載されているもの等が例示される。
【０１４９】
このような正孔輸送材料中でも、ポリビニルカルバゾール及びその誘導体、ポリシラン及びその誘導体、側鎖もしくは主鎖に芳香族アミン化合物基を有するポリシロキサン誘導体、ポリアニリン及びその誘導体、ポリチオフェン及びその誘導体、ポリ（ｐ−フェニレンビニレン）及びその誘導体、またはポリ（２，５−チエニレンビニレン）及びその誘導体等の高分子正孔輸送材料が好ましく、さらに好ましくはポリビニルカルバゾール及びその誘導体、ポリシラン及びその誘導体、側鎖もしくは主鎖に芳香族アミンを有するポリシロキサン誘導体である。低分子の正孔輸送材料の場合には、高分子バインダーに分散させて用いることが好ましい。
【０１５０】
前記ポリビニルカルバゾール及びその誘導体は、例えばビニルモノマーからカチオン重合またはラジカル重合によって得られるものを好適に利用できる。
【０１５１】
また、前記ポリシラン及びその誘導体としては、ケミカル・レビュー（Ｃｈｅｍ．Ｒｅｖ．）第８９巻、１３５９頁（１９８９年）、英国特許ＧＢ２３００１９６号公開明細書に記載の化合物等が例示される。このようなポリシラン及びその誘導体の合成方法もこれらに記載の方法を用いることができるが、特にキッピング法が好適に用いられる。
【０１５２】
また、前記ポリシロキサン及びその誘導体は、シロキサン骨格構造には正孔輸送性がほとんどないので、側鎖または主鎖に上記低分子正孔輸送材料の構造を有するものが好適に用いられる。特に正孔輸送性の芳香族アミンを側鎖または主鎖に有するものが例示される。
【０１５３】
また、正孔輸送層の成膜の方法に制限はないが、低分子正孔輸送材料では、高分子バインダーとの混合溶液からの成膜による方法が例示される。また、高分子正孔輸送材料では、溶液からの成膜による方法が例示される。
【０１５４】
このような溶液からの成膜に用いる溶媒としては、正孔輸送材料を溶解させるものであれば特に制限はない。このような溶媒として、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が例示される。
【０１５５】
また、正孔輸送層の具体的な成膜方法としては、溶液からのスピンコート法、キャスティング法、マイクログラビアコート法、グラビアコート法、バーコート法、ロールコート法、ワイアーバーコート法、ディップコート法、スリットコート法、キャピラリコート法、スプレーコート法、スクリーン印刷法、フレキソ印刷法、オフセット印刷法、インクジェットプリント法、ノズルコート法等の塗布法を用いることができる。
【０１５６】
さらに、このような成膜の際に混合する高分子バインダーとしては、電荷輸送を極度に阻害しないものが好ましく、また可視光に対する吸収が強くないものが好適に用いられる。このような高分子バインダーとして、ポリカーボネート、ポリアクリレート、ポリメチルアクリレート、ポリメチルメタクリレート、ポリスチレン、ポリ塩化ビニル、ポリシロキサン等が例示される。
【０１５７】
なお、正孔輸送層を成膜する際には、正孔輸送材料を含有させた上記本発明の液状組成物を用いて、これを成膜してもよい。このようにして上記本発明の液状組成物を用いた場合には、これを塗布、乾燥して溶媒を除去するだけでよく、製造効率が向上し、製造上有利となる傾向にある。
【０１５８】
また、前記正孔輸送層の膜厚としては、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、前記正孔輸送層の膜厚としては、１ｎｍから１μｍであることが好ましく、２ｎｍ〜５００ｎｍであることがより好ましく、５ｎｍ〜２００ｎｍであることが更に好ましい。
【０１５９】
また、本発明の高分子発光素子が電子輸送層を有する場合、使用される電子輸送材料としては公知のものが使用でき、オキサジアゾール誘導体、アントラキノジメタン及びその誘導体、ベンゾキノン及びその誘導体、ナフトキノン及びその誘導体、アントラキノン及びその誘導体、テトラシアノアンスラキノジメタン及びその誘導体、フルオレノン誘導体、ジフェニルジシアノエチレン及びその誘導体、ジフェノキノン誘導体、または８−ヒドロキシキノリン及びその誘導体の金属錯体、ポリキノリン及びその誘導体、ポリキノキサリン及びその誘導体、ポリフルオレン及びその誘導体等が例示される。具体的には、特開昭６３−７０２５７号公報、同６３−１７５８６０号公報、特開平２−１３５３５９号公報、同２−１３５３６１号公報、同２−２０９９８８号公報、同３−３７９９２号公報、同３−１５２１８４号公報に記載されているもの等が例示される。
【０１６０】
このような電子輸送材料の中でも、オキサジアゾール誘導体、ベンゾキノン及びその誘導体、アントラキノン及びその誘導体、または８−ヒドロキシキノリン及びその誘導体の金属錯体、ポリキノリン及びその誘導体、ポリキノキサリン及びその誘導体、ポリフルオレン及びその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがさらに好ましい。
【０１６１】
このような電子輸送層の成膜法としては特に制限はないが、低分子電子輸送材料では、粉末からの真空蒸着法、または溶液もしくは溶融状態からの成膜による方法が、高分子電子輸送材料では溶液または溶融状態からの成膜による方法がそれぞれ例示される。溶液または溶融状態からの成膜時には、高分子バインダーを併用してもよい。
【０１６２】
このような電子輸送層の溶液からの成膜に用いる溶媒としては、電子輸送材料及び／又は高分子バインダーを溶解させるものであれば特に制限はない。このような溶媒としては、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が例示される。
【０１６３】
また、溶液又は溶融状態からの成膜方法としては、スピンコート法、キャスティング法、マイクログラビアコート法、グラビアコート法、バーコート法、ロールコート法、ワイアーバーコート法、ディップコート法、スリットコート法、キャピラリコート法、スプレーコート法、スクリーン印刷法、フレキソ印刷法、オフセット印刷法、インクジェットプリント法、ノズルコート法等の塗布法を用いることができる。
【０１６４】
さらに、このような成膜の際に混合する高分子バインダーとしては、電荷輸送を極度に阻害しないものが好ましく、また、可視光に対する吸収が強くないものが好適に用いられる。このような高分子バインダーとして、ポリ（Ｎ−ビニルカルバゾール）、ポリアニリン及びその誘導体、ポリチオフェン及びその誘導体、ポリ（ｐ−フェニレンビニレン）及びその誘導体、ポリ（２，５−チエニレンビニレン）及びその誘導体、ポリカーボネート、ポリアクリレート、ポリメチルアクリレート、ポリメチルメタクリレート、ポリスチレン、ポリ塩化ビニル、又はポリシロキサン等が例示される。
【０１６５】
また、このような電子輸送層の膜厚としては、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、前記電子輸送層の膜厚としては、１ｎｍから１μｍであることが好ましく、２ｎｍ〜５００ｎｍであることがより好ましく、５ｎｍ〜２００ｎｍであることが更に好ましい。
【０１６６】
なお、電極に隣接して設けた電荷輸送層のうち、電極からの電荷注入効率を改善する機能を有し、素子の駆動電圧を下げる効果を有するものは、特に電荷注入層（正孔注入層、電子注入層）と一般に呼ばれることがある。
【０１６７】
また、本発明の高分子発光素子においては、電極との密着性向上や電極からの電荷注入の改善のために、電極に隣接して前述のような電荷注入層又は絶縁層（より好ましくは膜厚２ｎｍ以下の絶縁層）を設けてもよく、また、界面の密着性向上や混合の防止等のために電荷輸送層や発光層の界面に薄いバッファー層を挿入してもよい。積層する層の順番や数、及び各層の厚さについては、発光効率や素子寿命を勘案して適宜選択すればよい。
【０１６８】
本発明において、前記電荷注入層（電子注入層、正孔注入層）を設けた高分子発光素子としては、陰極に隣接して電荷注入層を設けた高分子発光素子、陽極に隣接して電荷注入層を設けた高分子発光素子が挙げられる。このような高分子発光素子としては、例えば、以下のe)〜p）の構造が挙げられる。
e）陽極／電荷注入層／発光層／陰極
f）陽極／発光層／電荷注入層／陰極
g）陽極／電荷注入層／発光層／電荷注入層／陰極
h）陽極／電荷注入層／正孔輸送層／発光層／陰極
i）陽極／正孔輸送層／発光層／電荷注入層／陰極
j）陽極／電荷注入層／正孔輸送層／発光層／電荷注入層／陰極
k）陽極／電荷注入層／発光層／電子輸送層／陰極
l）陽極／発光層／電子輸送層／電荷注入層／陰極
m）陽極／電荷注入層／発光層／電子輸送層／電荷注入層／陰極
n）陽極／電荷注入層／正孔輸送層／発光層／電子輸送層／陰極
o）陽極／正孔輸送層／発光層／電子輸送層／電荷注入層／陰極
p）陽極／電荷注入層／正孔輸送層／発光層／電子輸送層／電荷注入層／陰極
このような電荷注入層の具体的な例としては、導電性高分子を含む層、陽極と正孔輸送層との間に設けられ、陽極材料と正孔輸送層に含まれる正孔輸送材料との中間の値のイオン化ポテンシャルを有する材料を含む層、陰極と電子輸送層との間に設けられ、陰極材料と電子輸送層に含まれる電子輸送材料との中間の値の電子親和力を有する材料を含む層などが例示される。
【０１６９】
また、上記電荷注入層が導電性高分子を含む層の場合、前記導電性高分子の電気伝導度は、１０−５Ｓ／ｃｍ以上１０３Ｓ／ｃｍ以下であることが好ましく、発光画素間のリーク電流を小さくするためには、１０−５Ｓ／ｃｍ以上１０２Ｓ／ｃｍ以下がより好ましく、１０−５Ｓ／ｃｍ以上１０１Ｓ／ｃｍ以下がさらに好ましい。
【０１７０】
通常は該導電性高分子の電気伝導度を１０−５Ｓ／ｃｍ以上１０３Ｓ／ｃｍ以下とするために、前記導電性高分子に適量のイオンをドープすることが好ましい。前記導電性高分子にドープするイオンの種類は、正孔注入層であればアニオン、電子注入層であればカチオンである。このようなアニオンの例としては、ポリスチレンスルホン酸イオン、アルキルベンゼンスルホン酸イオン、樟脳スルホン酸イオンなどが例示され、前記カチオンの例としては、リチウムイオン、ナトリウムイオン、カリウムイオン、テトラブチルアンモニウムイオンなどが例示される。
【０１７１】
このような電荷注入層の膜厚としては、例えば１ｎｍ〜１００ｎｍであり、２ｎｍ〜５０ｎｍが好ましい。
【０１７２】
また、前記電荷注入層に用いる材料は、電極や隣接する層の材料との関係で適宜選択すればよく、ポリアニリン及びその誘導体、ポリチオフェン及びその誘導体、ポリピロール及びその誘導体、ポリフェニレンビニレン及びその誘導体、ポリチエニレンビニレン及びその誘導体、ポリキノリン及びその誘導体、ポリキノキサリン及びその誘導体、芳香族アミン構造を主鎖または側鎖に含む重合体等の導電性高分子、金属フタロシアニン（銅フタロシアニンなど）、カーボン等が例示される。
【０１７３】
また、前記絶縁層は電荷注入を容易にする機能を有するものである。このような絶縁層の材料としては、金属フッ化物、金属酸化物、有機絶縁材料等が挙げられる。また、このような絶縁層の平均膜厚は、２ｎｍ以下であることが好ましい。本発明の高分子発光素子として好適な膜厚２ｎｍ以下の絶縁層を備える高分子発光素子としては、陰極に隣接して膜厚２ｎｍ以下の絶縁層を設けた高分子発光素子、陽極に隣接して膜厚２ｎｍ以下の絶縁層を設けた高分子発光素子が挙げられる。このような高分子発光素子としては、例えば、以下のｑ)〜ab）の構造が挙げられる。
ｑ）陽極／膜厚２ｎｍ以下の絶縁層／発光層／陰極
ｒ）陽極／発光層／膜厚２ｎｍ以下の絶縁層／陰極
ｓ）陽極／膜厚２ｎｍ以下の絶縁層／発光層／膜厚２ｎｍ以下の絶縁層／陰極
ｔ）陽極／膜厚２ｎｍ以下の絶縁層／正孔輸送層／発光層／陰極
u）陽極／正孔輸送層／発光層／膜厚２ｎｍ以下の絶縁層／陰極
v）陽極／膜厚２ｎｍ以下の絶縁層／正孔輸送層／発光層／膜厚２ｎｍ以下の絶縁層／陰極
w）陽極／膜厚２ｎｍ以下の絶縁層／発光層／電子輸送層／陰極
x）陽極／発光層／電子輸送層／膜厚２ｎｍ以下の絶縁層／陰極
y）陽極／膜厚２ｎｍ以下の絶縁層／発光層／電子輸送層／膜厚２ｎｍ以下の絶縁層／陰極
z）陽極／膜厚２ｎｍ以下の絶縁層／正孔輸送層／発光層／電子輸送層／陰極
aa）陽極／正孔輸送層／発光層／電子輸送層／膜厚２ｎｍ以下の絶縁層／陰極
ab）陽極／膜厚２ｎｍ以下の絶縁層／正孔輸送層／発光層／電子輸送層／膜厚２ｎｍ以下の絶縁層／陰極。
【０１７４】
また、このような高分子発光素子は、通常は支持基板上に形成される。本発明の高分子発光素子を形成するための基板としては、電極を形成し、有機物の層を形成する際に変化しないものであればよく、例えばガラス、プラスチック、高分子フィルム、シリコン基板などが例示される。不透明な基板の場合には、反対の電極が透明または半透明であることが好ましい。
【０１７５】
本発明の高分子発光素子において、陽極および陰極からなる電極の少なくとも一方が透明または半透明であることが好ましく、陽極側が透明又は半透明であることがより好ましい。このような陽極の材料としては、導電性の金属酸化物膜、半透明の金属薄膜等が好適に用いられる。このような陽極の材料としては、具体的には、酸化インジウム、酸化亜鉛、酸化スズ、およびそれらの複合体であるインジウム・スズ・オキサイド（ＩＴＯ）、インジウム・亜鉛・オキサイド等からなる導電性ガラスを用いて作成された膜（ＮＥＳＡなど）や、金、白金、銀、銅等が挙げられ、ＩＴＯ、インジウム・亜鉛・オキサイド、酸化スズが好ましい。また、このような陽極の作製方法としては、真空蒸着法、スパッタリング法、イオンプレーティング法、メッキ法等が挙げられる。また、このような陽極としては、ポリアニリン及びその誘導体、ポリチオフェン及びその誘導体等の有機の透明導電膜を用いてもよい。
【０１７６】
このような陽極の膜厚は、光の透過性と電気伝導度とを考慮して、適宜選択することができるが、１０ｎｍから１０μｍであることが好ましく、２０ｎｍ〜１μｍであることがより好ましく、５０ｎｍ〜５００ｎｍであることがさらに好ましい。
【０１７７】
また、陽極上に、電荷注入を容易にするために、フタロシアニン誘導体、導電性高分子、カーボンなどからなる層、あるいは金属酸化物や金属フッ化物、有機絶縁材料等からなる層を設けてもよい。また、このような金属酸化物や金属フッ化物、有機絶縁材料等からなる層の平均膜厚としては、２ｎｍ以下であることが好ましい。
【０１７８】
本発明の高分子発光素子で用いる陰極の材料としては、仕事関数の小さい材料が好ましい。このような陰極の材料としては、例えば、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムなどの金属、およびそれらのうち２つ以上の合金、あるいはそれらのうち１つ以上と、金、銀、白金、銅、マンガン、チタン、コバルト、ニッケル、タングステン、錫のうち１つ以上との合金、グラファイトまたはグラファイト層間化合物等が挙げられる。また、前記合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。陰極を２層以上の積層構造としてもよい。
【０１７９】
また、このような陰極の膜厚は、電気伝導度や耐久性を考慮して、適宜選択することができるが、１０ｎｍから１０μｍであることが好ましく、２０ｎｍ〜１μｍであることがより好ましく、５０ｎｍ〜５００ｎｍであることがさらに好ましい。
【０１８０】
このような陰極の作製方法としては、真空蒸着法、スパッタリング法、また金属薄膜を熱圧着するラミネート法等が用いられる。また、陰極と有機物層との間に、導電性高分子からなる層、あるいは金属酸化物や金属フッ化物、有機絶縁材料等からなる層（より好ましくは平均膜厚２ｎｍ以下のこれらの層）を設けても良く、陰極作製後、得られる高分子発光素子を保護する保護層を装着していてもよい。本発明の高分子発光素子を長期安定的に用いるためには、素子を外部から保護するために、保護層及び／又は保護カバーを装着することが好ましい。
【０１８１】
このような保護層としては、高分子化合物、金属酸化物、金属フッ化物、金属ホウ化物等を用いることができる。また、保護カバーとしては、例えば、ガラス板、表面に低透水率処理を施したプラスチック板等を用いることができる。このような保護カバーを装着する際には、熱効果樹脂や光硬化樹脂で素子基板と保護カバーとを貼り合わせて密閉する方法が好適に用いられる。また、スペーサーを用いて空間を維持すれば、素子がキズつくのを防ぐことが容易である。さらに、このようなスペーサーにより形成される空間に窒素やアルゴンのような不活性なガスを封入すれば、陰極の酸化を防止することができ、更に、前記空間に酸化バリウム等の乾燥剤を設置することにより製造工程で吸着した水分が素子にタメージを与えるのを抑制することが容易となる。これらのうち、いずれか１つ以上の方策をとることが好ましい。
【０１８２】
［面状光源及び表示装置］
次に、本発明の面状光源及び表示装置について説明する。本発明の面状光源は、上記本発明の高分子発光素子を備えることを特徴とするものである。また、本発明の表示装置は、上記本発明の高分子発光素子を備えることを特徴とするものである。このような表示装置としては特に制限されないが、例えば、セグメント表示装置、ドットマトリックス表示装置、液晶表示装置（本発明の高分子発光素子をバックライトに用いたもの等）等が挙げられる。
【０１８３】
上記本発明の高分子発光素子を備える本発明の面状光源は、面状の発光を得るために、面状の陽極と陰極が重なり合うように配置すればよい。また、本発明の表示装置を製造するために、上記本発明の高分子発光素子を用いてパターン状の発光を得るためには、前記面状の発光素子の表面にパターン状の窓を設けたマスクを設置する方法、非発光部の有機物層を極端に厚く形成し実質的に非発光とする方法、陽極または陰極のいずれか一方、または両方の電極をパターン状に形成する方法等がある。このような方法でパターンを形成し、いくつかの電極を独立にＯＮ／ＯＦＦできるように配置することにより、数字や文字、簡単な記号などを表示できるセグメントタイプの表示素子が得られる。更に、上記本発明の高分子発光素子をドットマトリックス素子とするためには、陽極と陰極をともにストライプ状に形成して直交するように配置すればよい。また、複数の種類の発光色の異なる高分子化合物を塗り分ける方法や、カラーフィルターまたは蛍光変換フィルターを用いる方法により、部分カラー表示、マルチカラー表示が可能となる。このようなドットマトリックス素子は、パッシブ駆動も可能であるし、ＴＦＴなどと組み合わせてアクティブ駆動してもよい。そして、上記本発明の高分子発光素子からなる表示素子を用いることで、コンピュータ、テレビ、携帯端末、携帯電話、カーナビゲーション、ビデオカメラのビューファインダーなどの表示装置として用いることができる。
【０１８４】
また、本発明の面状光源は、自発光薄型とすることができ、例えば、液晶表示装置のバックライト用の面状光源、あるいは面状の照明用光源として好適に用いることができる。また、フレキシブルな基板を用いれば、曲面状の光源や表示装置としても使用できる。
【０１８５】
［有機トランジスタ］
次に、本発明の有機トランジスタについて説明する。本発明の有機トランジスタは、上記本発明の高分子化合物を含有することを特徴とするものである。以下、本発明の有機トランジスタについて、その好適な一実施形態である高分子電界効果トランジスタを例に挙げて説明する。
【０１８６】
本発明の有機トランジスタの好適な一実施形態である高分子電界効果トランジスタは、通常は、ソース電極及びドレイン電極が高分子からなる活性層に接して設けられており、さらに活性層に接した絶縁層を挟んでゲート電極が設けられた構造のものである。このような高分子電界効果トランジスタにおいては、いずれかの層に上記本発明の高分子化合物を含有していればよいが、中でも活性層に上記本発明の高分子化合物を含有しているものが好ましい。
【０１８７】
また、高分子電界効果トランジスタは、通常は支持基板上に形成される。このような支持基板としては、電界効果トランジスタとしての特性を阻害しなければ材質は特に制限されず、例えば、ガラス基板やフレキシブルなフィルム基板やプラスチック基板を用いることができる。
【０１８８】
さらに、このような高分子電界効果トランジスタは、公知の方法、例えば、特開平５−１１００６９号公報に記載の方法により製造することができる。
【０１８９】
また、前記活性層を形成する際においては、製造上非常に有利であることから、有機溶媒に可溶性の上記本発明の高分子化合物を用いることが好ましく、上記本発明の液状組成物を用いて成膜することがより好ましい。このような活性層の成膜方法としては、スピンコート法、キャスティング法、マイクログラビアコート法、グラビアコート法、バーコート法、ロールコート法、ワイアーバーコート法、ディップコート法、スリットコート法、キャピラリコート法、スプレーコート法、スクリーン印刷法、フレキソ印刷法、オフセット印刷法、インクジェット印刷法、ノズルコート法等の塗布法を用いることができる。
【０１９０】
また、このような高分子電界効果トランジスタとしては、封止高分子電界効果トランジスタが好ましい。高分子電界効果トランジスタを製造した後に封止することにより、高分子電界効果トランジスタが大気から遮断されるため、高分子電界効果トランジスタの特性の低下をより十分に抑えることができる。このような高分子電界効果トランジスタを封止する方法としては、紫外線（ＵＶ）硬化樹脂、熱硬化樹脂や無機のＳｉＯＮｘ膜等でカバーする方法、ガラス板やフィルムをＵＶ硬化樹脂、熱硬化樹脂等で張り合わせる方法等が挙げられる。大気との遮断を効果的に行うため高分子電界効果トランジスタを作製後、封止するまでの工程を大気に曝すことなく（例えば、乾燥した窒素雰囲気中、真空中等で）行うことが好ましい。
【０１９１】
［太陽電池］
次に、本発明の太陽電池について説明する。本発明の太陽電池は、上記本発明の高分子化合物を含有することを特徴とするものである。以下、本発明の太陽電池について、その好適な一実施形態である、有機光電変換素子であって光起電力効果を利用する固体光電変換素子を例に説明する。
【０１９２】
本発明の太陽電池の好適な一実施形態である固体光電変換素子において、上記本発明の高分子化合物は、有機光電変換素子の材料として、中でも有機半導体と金属との界面を利用するショットキー障壁型素子の有機半導体層として、また、有機半導体と無機半導体あるいは有機半導体どうしの界面を利用するｐｎへテロ接合型素子の有機半導体層として、好適に用いることができる。
【０１９３】
さらに、このような固体光電変換素子においては、ドナー・アクセプターの接触面積を増大させたバルクヘテロ接合型素子における電子供与性高分子、電子受容性高分子として、また、高分子・低分子複合系を用いる有機光電変換素子、例えば、電子受容体としてフラーレン誘導体を分散したバルクヘテロ接合型有機光電変換素子の電子供与性共役系高分子（分散支持体）として、上記本発明の高分子化合物が好適に用いられる。
【０１９４】
このような有機光電変換素子の構造としては、例えば、ｐｎへテロ接合型素子では、オーム性電極、例えば、ＩＴＯ上に、ｐ型半導体層を形成し、さらに、ｎ型半導体層を積層し、その上にオーム性電極が設けられた構造を挙げることができる。
【０１９５】
更に、このような有機光電変換素子は、通常は支持基板上に形成される。このような支持基板としては、有機光電変換素子としての特性を阻害しないものであればよく、その材質は特に制限されず、例えば、ガラス基板やフレキシブルなフィルム基板やプラスチック基板を適宜用いることができる。
【０１９６】
また、このような有機光電変換素子は、公知の方法、例えば、Ｓｙｎｔｈ．Ｍｅｔ．，１０２，９８２（１９９９）に記載の方法やＳｃｉｅｎｃｅ，２７０，１７８９（１９９５）に記載の方法により製造することができる。
【実施例】
【０１９７】
以下、実施例及び比較例に基づいて本発明をより具体的に説明するが、本発明は以下の実施例に限定されるものではない。
【０１９８】
ここで、数平均分子量及び重量平均分子量については、テトラヒドロフランを溶媒として、ゲルパーミエーションクロマトグラフィー（ＧＰＣ）により、ポリスチレン換算の数平均分子量、重量平均分子量として求めた。
【０１９９】
（実施例１：高分子化合物（１）の合成）
まず、下記構造式（Ｉ）：
【０２００】
【化１９】
2008308671.tif 000020
【０２０１】
で表される単量体（１）０．６１７ｇと、下記構造式（ＩＩ）：
【０２０２】
【化２０】
2008308671.tif 000021
【０２０３】
で表される単量体（１０）０．４００ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１７ｇと、ジクロロビス（トリフェニルホスフィン）パラジウム（ＩＩ）１．９ｍｇとを反応容器に仕込み、反応容器内をアルゴンガスで置換した。次に、前記反応容器に、予めアルゴンガスをバブリングして脱気したトルエン１５ｍｌを加えて溶液を得た。次いで、得られた溶液に、予めアルゴンガスでバブリングして脱気した１６．７質量％炭酸ナトリウム水溶液５ｍｌを、数分間で滴下した後、溶媒が還流する温度に昇温し、１２時間還流して反応させた。なお、反応は、アルゴンガス雰囲気下で行った。
【０２０４】
次に、得られた反応溶液を室温付近まで冷却した後、前記反応溶液にトルエン４０ｇを加えた。この反応溶液を静置し、分液して、トルエン溶液を回収した。次いで、得られたトルエン溶液を濾過し、不溶物を除去した。次に、前記トルエン溶液を、５質量％Ｎ，Ｎ−ジエチルジチオカルバミド酸ナトリウム三水和物水溶液で洗浄した後、静置し、分液したトルエン溶液を回収した。その後、得られたトルエン溶液を、３質量％酢酸水溶液で洗浄した後、静置し、分液したトルエン溶液を回収した。次に、前記トルエン溶液を、イオン交換水で洗浄した後、静置し、分液したトルエン溶液を回収した。次に、前記トルエン溶液をろ過した後、アルミナカラムを通し、精製した。次いで、前記トルエン溶液をメタノール中に注ぎ込み、再沈精製し、生成した沈殿を回収した。そして、得られた沈殿をメタノールで洗浄した後、減圧乾燥して、高分子化合物（１）を０．２６ｇ得た。
【０２０５】
このようにして得られた高分子化合物（１）のポリスチレン換算の重量平均分子量は６．４×１０３であり、ポリスチレン換算の数平均分子量は４．４×１０３であった。また、上述のような製造方法により得られた高分子化合物（１）は、下記式：
【０２０６】
【化２１】
2008308671.tif 000022
【０２０７】
に示す繰り返し単位を有するものであることが、仕込みから推定できる。
【０２０８】
（実施例２：高分子化合物（２）の合成）
先ず、前記単量体（１）０．５７４ｇと、下記構造式（ＩＩＩ）：
【０２０９】
【化２２】
2008308671.tif 000023
【０２１０】
で表される単量体（２０）０．３６８ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１５ｇと、ジクロロビス（トリフェニルホスフィン）パラジウム（ＩＩ）１．５ｍｇとを反応容器に仕込み、反応容器内をアルゴンガスで置換した。次に、前記反応容器に、予めアルゴンガスをバブリングして脱気したトルエン１５ｍｌを加えて溶液を得た。次いで、前記溶液に、予めアルゴンガスでバブリングして脱気した１６．７質量％炭酸ナトリウム水溶液５ｍｌを、数分間で滴下した後、溶媒が還流する温度に昇温し、１２時間還流して反応させた。なお、反応は、アルゴンガス雰囲気下で行った。
【０２１１】
次に、得られた反応溶液を室温付近まで冷却した後、前記反応溶液にトルエン４０ｇを加えた。この反応溶液を静置し、分液して、トルエン溶液を回収した。次いで、得られたトルエン溶液を濾過し、不溶物を除去した。その後、前記トルエン溶液を、５質量％Ｎ，Ｎ−ジエチルジチオカルバミド酸ナトリウム三水和物水溶液で洗浄した後、静置し、分液したトルエン溶液を回収した。次に、前記トルエン溶液を、３質量％酢酸水溶液で洗浄した後、静置し、分液したトルエン溶液を回収した。次いで、前記トルエン溶液を、イオン交換水で洗浄した後、静置し、分液したトルエン溶液を回収した。次に、得られたトルエン溶液をろ過した後、アルミナカラムを通し、精製した。次いで、前記トルエン溶液をメタノール中に注ぎ込み、再沈精製し、生成した沈殿を回収した。そして、得られた沈殿をメタノールで洗浄した後、減圧乾燥して、高分子化合物（２）を０．２６ｇ得た。
【０２１２】
このようにして得られた高分子化合物（２）のポリスチレン換算の重量平均分子量は６．６×１０３であり、ポリスチレン換算の数平均分子量は４．１×１０３であった。また、上述のような製造方法により得られた高分子化合物（２）は、下記式：
【０２１３】
【化２３】
2008308671.tif 000024
【０２１４】
に示す繰り返し単位を有するものであることが、仕込みから推定できる。
【０２１５】
（実施例３：高分子化合物（３）の合成）
下記構造式（ＩＶ）：
【０２１６】
【化２４】
2008308671.tif 000025
【０２１７】
で表される単量体（３）０．６０４ｇと、前記単量体（２０）０．３５８ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１３ｇと、ジクロロビス（トリフェニルホスフィン）パラジウム（ＩＩ）１．８ｍｇとを反応容器に仕込み、反応容器内をアルゴンガスで置換した。次に、前記反応容器に、予めアルゴンガスをバブリングして脱気したトルエン１５ｍｌを加えて溶液を得た。次に、前記溶液に、予めアルゴンガスでバブリングして脱気した１６．７質量％炭酸ナトリウム水溶液５ｍｌを、数分間で滴下した後、溶媒が還流する温度に昇温し、１２時間還流して反応させた。なお、反応は、アルゴンガス雰囲気下で行った。
【０２１８】
次に、得られた反応溶液を室温付近まで冷却した後、前記反応溶液にトルエン４０ｇを加えた。この反応溶液を静置し、分液して、トルエン溶液を回収した。次いで、得られたトルエン溶液を濾過し、不溶物を除去した。その後、前記トルエン溶液を、イオン交換水で洗浄した後、静置し、分液したトルエン溶液を回収した。次に、前記トルエン溶液をろ過した後、アルミナカラムを通し、精製した。次に、前記トルエン溶液をメタノール中に注ぎ込み、再沈精製し、生成した沈殿を回収した。そして、得られた沈殿をメタノールで洗浄した後、減圧乾燥して、高分子化合物（３）を０．２６ｇ得た。
【０２１９】
このようにして得られた高分子化合物（３）のポリスチレン換算の重量平均分子量は６．５×１０３であり、ポリスチレン換算の数平均分子量は４．０×１０３であった。また、上述のような製造方法により得られた高分子化合物（３）は下記式：
【０２２０】
【化２５】
2008308671.tif 000026
【０２２１】
に示す繰り返し単位を有するものであることが、仕込みから推定できる。
【０２２２】
（実施例４：高分子化合物（４）の合成）
先ず、前記単量体（１）０．２８２ｇと、下記構造式（Ｖ）： 
【０２２３】
【化２６】
2008308671.tif 000027
【０２２４】
で表される単量体（５）０．２７４ｇと、前記単量体（２０）０．３５６ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１５ｇと、ジクロロビス（トリフェニルホスフィン）パラジウム（ＩＩ）１．５ｍｇとを反応容器に仕込み、反応容器内をアルゴンガスで置換した。次に、前記反応容器に、予めアルゴンガスをバブリングして脱気したトルエン１５ｍｌを加えて溶液を得た。次いで、前記溶液に、予めアルゴンガスでバブリングして脱気した１６．７質量％炭酸ナトリウム水溶液５ｍｌを、数分間で滴下した後、溶媒が還流する温度に昇温し、１０時間還流して反応させた。なお、反応は、アルゴンガス雰囲気下で行った。
【０２２５】
次に、得られた反応溶液を、室温付近まで冷却した後、前記反応溶液にトルエン３０ｇを加えた。この反応溶液を静置し、分液して、トルエン溶液を回収した。次いで、得られたトルエン溶液を濾過し、不溶物を除去した。次に、前記トルエン溶液を、３質量％Ｎ，Ｎ−ジエチルジチオカルバミド酸ナトリウム三水和物水溶液で洗浄した後、静置し、分液したトルエン溶液を回収した。次に、前記トルエン溶液を、３質量％酢酸水溶液で洗浄した後、静置し、分液したトルエン溶液を回収した。次いで、前記トルエン溶液を、イオン交換水で洗浄した後、静置し、分液したトルエン溶液を回収した。次に、前記トルエン溶液をろ過した後、アルミナカラムを通し、精製した。次に、前記トルエン溶液をメタノール中に注ぎ込み、再沈精製し、生成した沈殿を回収した。そして、得られた沈殿をメタノールで洗浄した後、減圧乾燥して、高分子化合物（４）を０．２２ｇ得た。
【０２２６】
このようにして得られた高分子化合物（４）のポリスチレン換算の重量平均分子量は６．７×１０３であり、ポリスチレン換算の数平均分子量は４．０×１０3であった。また、上述のような製造方法により得られた高分子化合物（４）は、下記式：
【０２２７】
【化２７】
2008308671.tif 000028
【０２２８】
で示す繰り返し単位を有するものであることが、仕込みから推定できる。
【０２２９】
（実施例５：高分子化合物（５）の合成）
先ず、下記構造式（ＶＩ）：
【０２３０】
【化２８】
2008308671.tif 000029
【０２３１】
で表される単量体（７）０．３７５ｇと、前記単量体（１）０．２８９ｇと、前記単量体（１０）０．３８４ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１４ｇと、ジクロロビス（トリフェニルホスフィン）パラジウム（ＩＩ）２．０ｍｇとを反応容器に仕込み、反応容器内をアルゴンガスで置換した。次に、前記反応容器に、予めアルゴンガスをバブリングして脱気したトルエン１５ｍｌを加えて溶液を得た。次に、前記溶液に、予めアルゴンガスでバブリングして脱気した１６．７質量％炭酸ナトリウム水溶液５ｍｌを、数分間で滴下した後、溶媒が還流する温度に昇温し、１４時間還流して反応させた。なお、反応は、アルゴンガス雰囲気下で行った。
【０２３２】
次に、得られた反応溶液を室温付近まで冷却した後、前記反応溶液にトルエン３０ｇを加えた。この反応溶液を静置し、分液して、トルエン溶液を回収した。次いで、前記トルエン溶液を濾過し、不溶物を除去した後、アルミナカラムを通し、精製した。次に、前記トルエン溶液をメタノール中に注ぎ込み、再沈精製し、生成した沈殿を回収した。その後、前記沈殿を、再びトルエンに溶解した。次に、得られたトルエン溶液を、アルミナカラムを通し、精製した。次いで、前記トルエン溶液をメタノール中に注ぎ込み、再沈精製し、生成した沈殿を回収した。そして、得られた沈殿をメタノールで洗浄した後、減圧乾燥して、高分子化合物（５）を０．１１ｇ得た。
【０２３３】
このようにして得られた高分子化合物（５）のポリスチレン換算の重量平均分子量は７．３×１０３であり、ポリスチレン換算の数平均分子量は４．８×１０３であった。また、上述のような製造方法により得られた高分子化合物（５）は、下記式：
【０２３４】
【化２９】
2008308671.tif 000030
【０２３５】
に示す繰り返し単位を有するものであることが、仕込みから推定できる。
【０２３６】
（比較例１：高分子化合物（６）の合成）
先ず、下記構造式（ＶＩＩ）：
【０２３７】
【化３０】
2008308671.tif 000031
【０２３８】
で表される単量体（６）０．４８２ｇと、単量体（２０）０．３５６ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１５ｇと、ジクロロビス（トリフェニルホスフィン）パラジウム（ＩＩ）１．５ｍｇとを反応容器に仕込み、反応容器内をアルゴンガスで置換した。次に、前記反応容器に、予めアルゴンガスをバブリングして脱気したトルエン１５ｍｌを加えて溶液を得た。次に、前記溶液に、予めアルゴンガスでバブリングして脱気した１６．７質量％炭酸ナトリウム水溶液５ｍｌを、数分間で滴下した後、溶媒が還流する温度に昇温し、１０時間還流して反応させた。なお、反応は、アルゴンガス雰囲気下で行った。
【０２３９】
次に、前記反応溶液を室温付近まで冷却した後、前記反応溶液にトルエン３０ｇを加えた。この反応溶液を静置し、分液して、トルエン溶液を回収した。次いで、得られたトルエン溶液を濾過し、不溶物を除去した。次に、前記トルエン溶液を、３質量％Ｎ，Ｎ−ジエチルジチオカルバミド酸ナトリウム三水和物水溶液で洗浄した後、静置し、分液したトルエン溶液を回収した。次いで、前記トルエン溶液を、３質量％酢酸水溶液で洗浄した後、静置し、分液したトルエン溶液を回収した。次に、前記トルエン溶液を、イオン交換水で洗浄した後、静置し、分液したトルエン溶液を回収した。次いで、前記トルエン溶液をろ過した後、アルミナカラムを通し、精製した。次に、前記トルエン溶液をメタノール中に注ぎ込み、再沈精製し、生成した沈殿を回収した。そして、得られた沈殿をメタノールで洗浄した後、減圧乾燥して、高分子化合物（６）を０．３ｇ得た。
【０２４０】
このようにして得られた高分子化合物（６）のポリスチレン換算の重量平均分子量は４．９×１０３であり、ポリスチレン換算の数平均分子量は２．３×１０３であった。また、上述のような製造方法により得られた高分子化合物（６）は、下記式：
【０２４１】
【化３１】
2008308671.tif 000032
【０２４２】
に示す繰り返し単位を有するものであることが、仕込みから推定できる。
【０２４３】
（比較例２：高分子化合物（７）の合成）
下記構造式（ＶＩＩＩ）：
【０２４４】
【化３２】
2008308671.tif 000033
【０２４５】
で表されるポリ［２−メトキシー５−（２’−エチルヘキシルオキシ）−１，４−フェニレンビニレン］（アルドリッチ社製、数平均分子量：４０，０００〜７０，０００）を高分子化合物（７）とした。
【０２４６】
（比較例３：高分子化合物（８）の合成）
先ず、下記構造式（ＩＸ）： 
【０２４７】
【化３３】
2008308671.tif 000034
【０２４８】
で表される単量体（９）０．４６４ｇと、前記単量体（２０）０．３５６ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．１５ｇと、ジクロロビス（トリフェニルホスフィン）パラジウム（ＩＩ）１．８ｍｇとを反応容器に仕込み、反応容器内をアルゴンガスで置換した。次に、前記反応容器に、予めアルゴンガスをバブリングして脱気したトルエン１５ｍｌを加えて溶液を得た。次いで、前記溶液に、予めアルゴンガスでバブリングして脱気した１６．７質量％炭酸ナトリウム水溶液５ｍｌを、数分間で滴下した後、溶媒が還流する温度に昇温し、１０時間還流して反応させた。なお、反応は、アルゴンガス雰囲気下で行った。
【０２４９】
次に、得られた反応溶液を室温付近まで冷却した後、前記反応溶液にトルエン３０ｇを加えた。この反応溶液を静置し、分液して、トルエン溶液を回収した。次いで、得られたトルエン溶液を、３質量％Ｎ，Ｎ−ジエチルジチオカルバミド酸ナトリウム三水和物水溶液で洗浄した後、静置し、分液したトルエン溶液を回収した。次に、前記トルエン溶液を、３質量％酢酸水溶液で洗浄した後、静置し、分液したトルエン溶液を回収した。次いで、前記トルエン溶液を、イオン交換水で洗浄した後、静置し、分液したトルエン溶液を回収した。次に、前記トルエン溶液を濾過した後、アルミナカラムを通し、精製した。その後、前記トルエン溶液をメタノール中に注ぎ込み、再沈精製し、生成した沈殿を回収した。そして、得られた沈殿をメタノールで洗浄した後、減圧乾燥して、高分子化合物（８）を０．３０ｇ得た。
【０２５０】
このようにして得られた高分子化合物（８）のポリスチレン換算の重量平均分子量は５．７×１０３であり、ポリスチレン換算の数平均分子量は２．３×１０３であった。また、上述のような製造方法により得られた高分子化合物（８）は、下記式：
【０２５１】
【化３４】
2008308671.tif 000035
【０２５２】
に示す繰り返し単位を有するものであることが、仕込みから推定できる。
【０２５３】
＜実施例２及び実施例３で得られた高分子化合物の特性の評価：液晶性の測定＞
〈試験例１：高分子化合物（２）〉
実施例２で合成した高分子化合物（２）を、ポリイミド配向膜を塗布、ラビング処理したガラス基板に挟み、基板をラビングし方向と同じ向きにずらすことによりシェアをかけて試料を得た。次に、前記試料中の高分子化合物（２）の状態を偏光顕微鏡によりクロスニコル下で観測した。先ず、高分子化合物（２）が液体状態になるまで昇温し、その後、５℃／ｍｉｎの速度で冷却したところ、室温以下で、液晶のテクスチャが確認された。また、再度昇温していった時には、室温でも液晶状態が保たれることが確認された。このような結果から、実施例２で合成した高分子化合物（２）は液晶相を示すことが確認された。
【０２５４】
〈試験例２：高分子化合物（３）〉
実施例３で合成した高分子化合物（３）を、ポリイミド配向膜を塗布、ラビング処理したガラス基板に挟み、基板をラビングし方向と同じ向きにずらすことによりシェアをかけて試料を得た。次に、前記試料中の高分子化合物（３）の状態を偏光顕微鏡によりクロスニコル下で観測した。先ず、高分子化合物（３）が液体状態になるまで昇温し、その後、５℃／ｍｉｎの速度で冷却したところ、２００℃以上で液晶のテクスチャが発現することが確認された。このような結果から、実施例３で合成した高分子化合物（３）は、液晶相を示すことが確認された。
【０２５５】
（実施例６〜１０及び比較例４〜６：薄膜の製造）
高分子化合物（１）〜（８）をそれぞれ用いて、０．８質量％のトルエン溶液をそれぞれ調製し、各トルエン溶液を石英板上に、それぞれスピンコートして、各高分子化合物の薄膜をそれぞれ作製した。
【０２５６】
［高分子化合物（１）〜（８）の蛍光特性評価］
＜評価方法＞
実施例６〜１０及び比較例４〜６で得られた薄膜を用いて、蛍光ピーク波長と蛍光強度を測定した。すなわち、先ず、各薄膜の蛍光スペクトルを蛍光分光光度計（ＪＯＢＩＮＹＶＯＮ−ＳＰＥＸ社製の商品名「Ｆｌｕｏｒｏｌｏｇ」）を用い、励起波長３５０ｎｍの条件で測定した。そして、薄膜の相対的な蛍光強度を得るために、水のラマン線の強度を標準にして波数プロットした蛍光スペクトルをスペクトル測定範囲で積分し、分光光度計（Ｖａｒｉａｎ社製の商品名「Ｃａｒｙ５Ｅ」）を用いて測定した励起波長での吸光度で割り付けた値を各薄膜の蛍光強度として求めた。このような測定により得られた蛍光ピーク波長と蛍光強度の測定結果を表１に示す。
【０２５７】
【表１】
2008308671.tif 000036
【０２５８】
表１に示す結果からも明らかなように、本発明の高分子化合物である高分子化合物（１）〜（５）を用いて得られた本発明の薄膜（実施例６〜１０）は、いずれも、比較のための高分子化合物（６）〜（８）を用いて得られた薄膜（比較例４〜６）よりも、強い蛍光強度を示した。このような結果から、本発明の高分子化合物（実施例１〜５）は、十分に高い蛍光強度を示すことが確認された。
【０２５９】
（実施例１１：高分子化合物（４０）の合成）
＜溶液（Ｓ１）の調製＞
先ず、高分子化合物（４０）の合成に用いる溶液（Ｓ１）を以下のようにして調製した。すなわち、先ず、上記単量体（１）０．５０８ｇと、上記単量体（１０）０．３５７ｇと、酢酸パラジウム（ＩＩ）１．０ｍｇと、トリス（２−メトキシフェニル）ホスフィン５．３ｍｇとを反応容器に仕込み、前記反応容器内をアルゴンガスで十分置換した。次に、前記反応容器に、予めアルゴンガスをバブリングして脱気したトルエン１５ｍｌを加えて溶液（Ｓ１）を得た。
【０２６０】
＜高分子化合物（４０）の合成＞
先ず、下記構造式（Ｘ）： 
【０２６１】
【化３５】
2008308671.tif 000037
【０２６２】
で表される単量体（４０）０．４７７ｇと、下記構造式（ＸＩ）：
【０２６３】
【化３６】
2008308671.tif 000038
【０２６４】
で表される単量体（４１）０．６８３ｇと、メチルトリオクチルアンモニウムクロライド（商品名「ａｌｉｑｕａｔ３３６（ヘンケル社の登録商標）」、アルドリッチ社製、CH3N[(CH2)7CH3]3Cl、密度：０．８８４ｇ／ｍｌ（２５℃））０．４０ｇと、酢酸パラジウム（ＩＩ）２．３ｍｇと、トリス（２−メトキシフェニル）ホスフィン１０．５ｍｇとを反応容器に仕込み、反応容器内をアルゴンガスで十分置換した。次に、前記反応容器に、予めアルゴンガスをバブリングして脱気したトルエン２０ｍｌを加えて溶液を得た。次いで、前記溶液に、予めアルゴンガスでバブリングして脱気した１６．７質量％炭酸ナトリウム水溶液５ｍｌを滴下した後、溶媒が還流する温度に昇温し、３時間還流して反応溶液（Ｉ）を得た。なお、反応はアルゴンガス雰囲気下で行った。
【０２６５】
次に、得られた反応溶液（Ｉ）を室温に冷却した後、反応溶液（Ｉ）に対して、予め別の反応容器（アルゴンガス置換）に用意しておいた上記溶液（Ｓ１）を加えて反応溶液（ＩＩ）を得た。次いで、得られた反応溶液（ＩＩ）に、予めアルゴンガスをバブリングして脱気した１６．７重量％炭酸ナトリウム水溶液５ｍｌを滴下した後、溶媒が還流する温度に昇温し、３．５時間還流して反応溶液（ＩＩＩ）を得た。なお、反応は、アルゴンガス雰囲気下で行った。
【０２６６】
次に、得られた反応溶液（ＩＩＩ）を室温に冷却した後、反応溶液（ＩＩＩ）に、フェニルホウ酸０．１６ｇとテトラヒドロフラン０．５ｍｌとを含有する混合溶液を加え、２時間還流して反応溶液（ＩＶ）を得た。なお、反応は、アルゴンガス雰囲気下で行った。このようにして反応させた後、得られた反応溶液（ＩＶ）を室温に冷却した。その後、前記反応溶液（ＩＶ）にトルエンを約３０ｇ加えて静置し、分液したトルエン層を回収した。次いで、得られたトルエン層をメタノール中に注ぎ込み、再沈し、生成した沈殿を回収した。次に、前記沈殿を減圧乾燥させた後、トルエンに再度溶解させてトルエン溶液を得た。そして、得られたトルエン溶液を濾過して不溶物を除去した。その後、前記トルエン溶液をアルミナカラムに通して精製した。次に、得られたトルエン溶液を減圧濃縮した後、メタノール中に注ぎ込み、再沈し、生成した沈殿を回収した。次いで、得られた沈殿をメタノールで洗浄した後、減圧乾燥し、重合体（高分子化合物（４０））を０．４４ｇ得た。
【０２６７】
このようにして得られた高分子化合物（４０）のポリスチレン換算の重量平均分子量は２．２×１０４であり、ポリスチレン換算の数平均分子量は１．１×１０４であった。また、上述のような製造方法により得られた高分子化合物（４０）は、下記式：
【０２６８】
【化３７】
2008308671.tif 000039
【０２６９】
に示す繰り返し単位を有するものであることが、仕込みから推定できる。
【０２７０】
［素子の製造及びその素子の特性評価］
（実施例１２）
先ず、実施例１１で合成した高分子化合物（４０）をキシレンに溶解し、ポリマー濃度１．８重量％のキシレン溶液（Ａ）を調製した。
【０２７１】
次に、スパッタ法により１５０ｎｍの厚みでＩＴＯ膜を付けたガラス基板上に、ポリ（３，４）エチレンジオキシチオフェン／ポリスチレンスルホン酸の懸濁液（バイエル社製、商品名「ＢａｙｔｒｏｎＰ  ＡＩ４０８３」）を孔径０．２μｍのメンブランフィルターで濾過した液をスピンコートし、ＩＴＯ膜上に６５ｎｍの厚みで薄膜を形成してホットプレート上で２００℃、１０分間乾燥し、ＩＴＯ膜上に第一膜を形成して積層体（ガラス基板／ＩＴＯ膜／第一膜）を得た。
【０２７２】
次いで、前記キシレン溶液（Ａ）を孔径０．２μｍのフィルターでろ過した液を、前記積層体の第一膜上にスピンコート（８００ｒｐｍの回転速度）し、薄膜を形成した。このような薄膜の膜厚は約８０ｎｍであった。その後、このような薄膜が形成された積層体を窒素雰囲気、９０℃の条件下、１０分間静置して前記薄膜を乾燥せしめ、前記第一膜上に第二膜を形成して素子前駆体（ガラス基板／ＩＴＯ膜／第一膜／第二膜）を得た。
【０２７３】
次いで、前記素子前駆体を蒸着機にセットし、陰極としてバリウムを約５ｎｍの厚さで蒸着し、更にアルミニウムを約８０ｎｍの厚さで蒸着して、ＥＬ素子（素子構成：ガラス基板／ＩＴＯ膜／第一膜／第二膜／陰極）を製造した。なお、このような蒸着工程においては真空度が１×１０−４Ｐａ以下に到達した後に蒸着を開始した。
【０２７４】
このようにして得られたＥＬ素子に電圧を印加した。これにより前記ＥＬ素子から４７５ｎｍにピークを有するＥＬ発光が得られた。また、このようなＥＬ素子の輝度１００ｃｄ／ｍ２における発光色は、Ｃ．Ｉ．Ｅ．色座標値で示すとｘ＝０．２１７、ｙ＝０．３０２であることが確認された。
【０２７５】
（実施例１３）
先ず、実施例２で合成した高分子化合物（２）をキシレンに溶解し、ポリマー濃度２．５重量％のキシレン溶液（Ｂ）を調製した。
【０２７６】
次に、スパッタ法により１５０ｎｍの厚みでＩＴＯ膜を付けたガラス基板上に、ポリ（３，４）エチレンジオキシチオフェン／ポリスチレンスルホン酸（バイエル社製、商品名「ＢａｙｔｒｏｎＰ  ＣＨ８０００」）の懸濁液を孔径０．２μｍのメンブランフィルターで濾過した液をスピンコートし、６５ｎｍの厚みで薄膜を形成してホットプレート上で２００℃、１０分間乾燥し、ＩＴＯ膜上に第一膜が形成された積層体（ガラス基板／ＩＴＯ膜／第一膜）を得た。
【０２７７】
次に、キシレン溶液（Ｂ）を孔径０．２μｍのフィルターでろ過した液を、前記積層体の第一膜上にスピンコート（１６００ｒｐｍの回転速度）し、薄膜を形成した。このような薄膜の膜厚は約８０ｎｍであった。その後、前記薄膜の形成された積層体を窒素雰囲気、９０℃の条件下、１０分間静置して前記薄膜を乾燥せしめ、前記第一膜上に第二膜を形成して素子前駆体（ガラス基板／ＩＴＯ膜／第一膜／第二膜）を得た。
【０２７８】
次いで、前記素子前駆体を蒸着機にセットし、陰極としてバリウムを約５ｎｍの厚さで蒸着し、更にアルミニウムを約８０ｎｍの厚さで蒸着して、ＥＬ素子（素子構成：ガラス基板／ＩＴＯ膜／第一膜／第二膜／陰極）を製造した。なお、このような蒸着工程においては真空度が１×１０−４Ｐａ以下に到達した後に蒸着を開始した。
【０２７９】
このようにして得られたＥＬ素子に電圧を印加した。これにより前記ＥＬ素子から４８０ｎｍにピークを有するＥＬ発光が得られることが確認された。また、このようなＥＬ素子の輝度１００ｃｄ／ｍ２における発光色は、Ｃ．Ｉ．Ｅ．色座標値で示すとｘ＝０．２２０、ｙ＝０．４０９であることが確認された。
【０２８０】
（実施例１４）
キシレン溶液（Ｂ）の代わりに、実施例４で合成した高分子化合物（４）をキシレンに溶解して得られたポリマー濃度２．５重量％のキシレン溶液（Ｃ）を用いた以外は、実施例１３と同様の方法を採用してＥＬ素子を製造した。
【０２８１】
このようにして得られたＥＬ素子に電圧を印加した。これにより前記ＥＬ素子から４８０ｎｍにピークを有するＥＬ発光が得られることが確認された。また、このようなＥＬ素子の輝度１００ｃｄ／ｍ２における発光色は、Ｃ．Ｉ．Ｅ．色座標値で示すとｘ＝０．２２５、ｙ＝０．３９８であることが確認された。
【産業上の利用可能性】
【０２８２】
以上説明したように、本発明によれば、十分に高い蛍光強度を示し、発光材料や電荷輸送材料等として好適に用いることが可能な高分子化合物及びその製造方法、並びに、その高分子化合物を用いた発光材料、液状組成物、薄膜、高分子発光素子、面状光源、表示装置、有機トランジスタ及び太陽電池を提供することが可能となる。
【０２８３】
したがって、本発明の高分子化合物は、蛍光強度に優れるため、発光材料や電荷輸送材料等として特に有用である。